(57)【要約】【課題】本発明の課題は、広い帯域の光に対して実質的にλ／４の位相差を付与でき、湿度変動による光学性能の変動が抑制され、偏光板保護フィルムとしての機能をも持つ光学フィルムを提供することである。【解決手段】本発明の光学フィルムは、光波長５５０ｎｍで測定したフィルム面内の位相差値Ｒｏ（５５０）が１２０〜１６０ｎｍ、光波長４５０ｎｍ及び５５０ｎｍでそれぞれ測定したフィルム面内の位相差値の比Ｒｏ（４５０）／Ｒｏ（５５０）が０．６５〜０．９９の範囲内であり、セルロース誘導体を含有するフィルムであって、セルロース誘導体のグルコース骨格が有する置換基の一部が、芳香族環を有する置換基であり、その置換度が０．０５〜０．６、極大吸収波長が２２０〜４００ｎｍの範囲内であり、グルコース骨格が有する置換基の総置換度が１．７〜３．０の範囲内であることを特徴とする。【選択図】図５
2016080876.tif 000002
【特許請求の範囲】
【請求項１】
温度２３℃、５５％ＲＨの環境下、光波長５５０ｎｍで測定したフィルム面内の位相差値Ｒｏ（５５０）が１２０〜１６０ｎｍの範囲内であり、光波長４５０ｎｍ及び５５０ｎｍでそれぞれ測定したフィルム面内の位相差値Ｒｏ（４５０）とＲｏ（５５０）との比の値Ｒｏ（４５０）／Ｒｏ（５５０）が０．６５〜０．９９の範囲内であり、セルロース誘導体を含有する光学フィルムであって、
前記セルロース誘導体のグルコース骨格が有する置換基が、下記要件（ａ）〜（ｃ）を満たすことを特徴とする光学フィルム。
（ａ）グルコース骨格が有する置換基の一部が、芳香族環を有する置換基であり、かつ当該芳香族環を有する置換基の置換度が、グルコース骨格単位当たり０．０５〜０．６の範囲内である。
（ｂ）前記芳香族環を有する置換基の極大吸収波長が、２２０〜４００ｎｍの範囲内である。
（ｃ）グルコース骨格が有する置換基の総置換度が、グルコース骨格単位当たり１．７〜３．０の範囲内である。
【請求項２】
前記芳香族環を有する置換基が、芳香族アシル基又は芳香族カルバモイル基であることを特徴とする請求項１に記載の光学フィルム。
【請求項３】
前記セルロース誘導体に、前記芳香族環を有する置換基が導入される前のセルロース類が更に含有され、
前記セルロース誘導体が、前記セルロース誘導体及び前記セルロース類の総量に対して、２０〜５０質量％含有されていることを特徴とする請求項１又は請求項２に記載の光学フィルム。
【請求項４】
前記セルロース誘導体のグルコース骨格が有する置換基のうち、前記芳香族環を有する置換基以外のその他の置換基が、炭素原子数２〜７の範囲内である無置換の脂肪族炭化水素基であることを特徴とする請求項１から請求項３までのいずれか一項に記載の光学フィルム。
【請求項５】
長尺方向に対して斜め方向に延伸されることで、長尺方向に対して４０〜５０°の範囲内に遅相軸を有し、以下で定義される収縮率が１０〜３０％であることを特徴とする請求項１から請求項４までのいずれか一項に記載の光学フィルム。
収縮率（％）＝（１−ｓｉｎ（π−θ））×１００
（上記式中、θは、長尺方向に対する延伸方向の角度を示す。）
【請求項６】
請求項１から請求項５までのいずれか一項に記載の光学フィルムと、長尺状偏光子とが貼合されていることを特徴とする円偏光板。
【請求項７】
請求項６に記載の円偏光板が具備されていることを特徴とする有機エレクトロルミネッセンス表示装置。
【発明の詳細な説明】
【技術分野】
【０００１】
本発明は、光学フィルム、円偏光板及び有機エレクトロルミネッセンス表示装置に関する。特に、有機エレクトロルミネッセンス表示装置で反射防止部材として用いられる円偏光板に用いた場合に、可視光における広い帯域の光に対して、実質的にλ／４の位相差を付与することができ、更に、湿度変動による光学性能の変動が抑制され、偏光板保護フィルムとしての機能も併せ持つ光学フィルムと、当該光学フィルムを具備した円偏光板及び当該円偏光板を反射防止部材として具備した有機エレクトロルミネッセンス表示装置に関する。
【背景技術】
【０００２】
近年、一般的な表示装置として普及している液晶表示装置に対し、表示性能や耐久性に関する要求が高くなっており、表示画像における良好なコントラストや色調バランスを広い視野角で得ることが求められている。これらの要求に対し、液晶表示装置の表示形式としては、ＶＡ（Ｖｅｒｔｉｃａｌ  Ａｌｉｇｎｍｅｎｔ）方式、ＯＣＢ（Ｏｐｔｉｃａｌ  Ｃｏｍｐｅｎｓａｔｅｄ  Ｂｅｎｄ）方式、及びＩＰＳ（Ｉｎ−Ｐｌａｎｅ  Ｓｗｉｔｃｈｉｎｇ）方式等の液晶パネルが開発されており、従来のＴＮ（Ｔｗｉｓｔ  Ｎｅｍａｔｉｃ）の液晶方式に対して、幅広い視野角で優れた表示性能が達成されている。
【０００３】
一方、昨今では省電力への要望が高まるとともに、視野角及び表示性能に対する要求も一層高まりつつあり、新たな方式の表示装置として、有機エレクトロルミネッセンス（以下、有機ＥＬと略記する。）を用いた表示装置、すなわち、有機ＥＬ表示装置が、新たな表示装置として注目されている。
【０００４】
有機ＥＬ表示装置は、光源自体が画素毎に独立してＯＮ／ＯＦＦ駆動が可能であり、画像表示時に常時バックライトが点灯している液晶表示装置に対して消費電力が小さくなる。更に、画像表示の際に、画素毎の光の透過及び非透過を制御するため、液晶セルとその両面に設けられた偏光板が必須となる液晶表示装置に対し、有機ＥＬ表示装置では光源自体のＯＮ／ＯＦＦにより画像の形成が可能であるため、液晶表示装置のような構成が不要となり、非常に高い正面コントラストを得ることが可能となるとともに、視野角特性も非常に優れた表示装置とすることが期待されている。特に、Ｂ、Ｇ、Ｒそれぞれの色に発光する有機ＥＬ素子を用いることで、液晶表示装置においては必須であったカラーフィルターも不要となるため、有機ＥＬ表示装置では更に高いコントラストが得られるものとして期待されている。
【０００５】
一方、有機ＥＬ表示装置においては、発光層からの光を視認側に効率良く取り出すため、陰極を構成する電極層としては光反射性の高い金属材料を用いること、又は別途反射部材として金属板を設けることにより、鏡面を有する反射部材を光取り出し面とは反対側の面に設ける方式が、一般的となっている。
【０００６】
しかしながら、有機ＥＬ表示装置では、上述のように液晶表示装置と異なりクロスニコルに配置された偏光板を具備していないため、光取り出し用の反射部材に外光が反射して、写り込みが発生し、照度の高い環境下ではコントラストが大きく低下するという問題がある。
【０００７】
このような問題を解決するため、例えば、鏡面の外光反射防止に円偏光素子を使用する方法が開示されている（例えば、特許文献１参照。）。特許文献１に記載されている円偏光素子は、吸収型直線偏光板と、１／４位相差フィルムとを、それぞれの光軸が４５°又は１３５°で交差するように積層して形成されている。
【０００８】
しかし、従来の位相差板では、単色光に対しては、光線波長のλ／４又はλ／２の位相差に調整することは可能であるが、可視光域の光線が混在している合成波である白色光に対しては、各波長での偏光状態に分布が生じ、有色の偏光に変換されるという問題がある。これは、位相差板を構成する材料が、位相差について波長分散性を有することに起因している。
【０００９】
このような問題を解決するため、広い波長域の光に対して均一な位相差を与え得る広帯域位相差板について種々の検討がなされている。例えば、複屈折光の位相差がλ／４であるλ／４板と、複屈折光の位相差がλ／２であるλ／２板とを、それぞれの光軸が交差した状態で貼り合わせた位相差板が開示されている（例えば、特許文献２参照。）。
【００１０】
しかしながら、上記提案されている位相差板を製造するには、２枚の高分子フィルムの光学的方向（光軸や遅相軸）を調節するという煩雑な工程が必要になるとともに、複数のフィルムを接着層で貼り合わせる必要があるため、薄型化が可能であるという有機ＥＬ表示装置の長所を損なう結果ともなるため、積層を必要としない単層構成による広帯域λ／４位相差板の開発が求められている。
【００１１】
また、液晶表示装置の場合と同様に、円偏光板に用いられる上記吸収型直線偏光板には、一般的に二色性色素を吸着させたポリビニルアルコール樹脂（以下、ＰＶＡと略記する。）を、高倍率で延伸して得られる偏光子が用いられ、このような偏光子フィルムは外部環境からの影響を非常に受けやすく、偏光子フィルムとともに、保護フィルムが必須となる。偏光子の保護フィルムとしては、偏光子として用いられるＰＶＡとの接着性に優れ、かつ優れた全光透過率を有するセルロースエステル等のセルロース樹脂を用いた偏光板保護フィルムが広範に用いられている。したがって、偏光板は、偏光子の両面をこの偏光板保護フィルムで挟持した形態となるが、円偏光板を得るためには、これにλ／４位相差フィルムを更に積層させる必要がある。
【００１２】
しかしながら、偏光板保護フィルムにλ／４位相差フィルムを積層させると、偏光板保護フィルムが持つ僅かな位相差特性により、所望の光学特性であるλ／４の位相差からの乖離が生じ、構成部材の増加に伴い、厚膜化する原因ともなるため、偏光板保護フィルムとしての機能も果たしながら、広帯域λ／４板としても機能する光学フィルムの開発が求められているのが現状である。
【００１３】
単層構成で、広帯域λ／４位相差フィルムを得るための技術として、正の屈折率異方性を有する高分子のモノマー単位と、負の複屈折性を有するモノマー単位を共重合させた高分子フィルムを用い、一軸延伸によってλ／４位相差フィルムとする方法が開示されている（例えば、特許文献３参照。）。この一軸延伸した高分子フィルムは、波長分散が逆分散性を有するために、１枚の位相差フィルムで広帯域λ／４板を作製することが可能となる。しかし、偏光板保護フィルムとして求められる偏光子への接着性に問題があるとともに、全光透過率が十分に得られないという問題を抱えている。
【００１４】
また、液晶表示装置用の光学フィルムとしては、光学補償機能と偏光板保護フィルムとしての機能を兼ね備えた光学フィルムの検討が進められている。このようなフィルムとしては、セルロースエステルフィルムに所望の位相差を付与した光学フィルムが検討されており、例えば、ＶＡ方式の位相差フィルムとして、面内位相差Ｒｏが５０ｎｍ程度、厚さ方向の位相差Ｒｔが１３０ｎｍ程度の位相差フィルムをセルロースエステル樹脂を用いて製造した光学フィルムが開示されている（例えば、特許文献４参照。）。
【００１５】
しかしながら、セルロースエステル樹脂は、置換度を下げることにより、比較的位相差発現性が高まる一方で、波長分散特性は逆波長分散性が弱まる傾向にあり、置換度を上げると逆波長分散性は高まるものの、位相差発現性が低下するという特性を有している。そのため、単層で広帯域のλ／４板を得るためには膜厚を厚くせざるを得ないという問題があった。
【００１６】
その他の方法としては、セルロースエステル樹脂に位相差（リターデーション）上昇剤や波長分散調整剤等の様々な添加剤を加えることにより、位相差発現性や波長分散性を高める技術も検討されているが、添加剤を多量に添加すると、フィルム膜質が低下し、耐久性や透明性の劣化を引き起こすという問題があり、改善が求められていた。
【００１７】
そこで、セルロースエステル樹脂に特定の芳香族エステル基を導入することにより、セルロースエステル樹脂フィルムの波長分散特性を改善する技術が検討されている（例えば、特許文献５参照。）。特許文献５で提案されている方法によれば、セルロースエステル樹脂フィルムの位相差発現性を低下させることなく、波長分散特性を自由に制御することができるとされている。
また、同様な手段にて、大位相差を発現させるため大延伸が必要となり、特に異物付近の位相差ムラが発生しやすくなるという問題を改善することができるとしている（例えば、特許文献６参照。）。
【先行技術文献】
【特許文献】
【００１８】
【特許文献１】特開平８−３２１３８１号公報
【特許文献２】特開平１０−６８８１６号公報
【特許文献３】国際公開第００／２６７０５号
【特許文献４】特開２００７−４７５３７号公報
【特許文献５】特開２００８−９５０２６号公報
【特許文献６】特開２０１３−２１０５６１号公報
【発明の概要】
【発明が解決しようとする課題】
【００１９】
本発明者は、特許文献５で提案している技術内容について詳細に検討を進めた結果、特許文献５に記載されているようなセルロースエステル樹脂の置換基を調整することで、位相差及び位相差の波長分散特性を調整して、広帯域λ／４位相差フィルムを製造し、これを有機ＥＬ表示装置用の円偏光板として用いた場合、使用環境の変化によって、表示画像の色調ムラや反射ムラ等が発生するという問題があることが判明した。有機ＥＬ表示装置の使用環境の中でも、特に、湿度が変動した場合において上記問題が発生しやすくなることが明らかになり、早急な改良が必要であることが判明した。
【００２０】
本発明は、上記問題・状況に鑑みてなされたものであり、その解決課題は、有機エレクトロルミネッセンス表示装置で反射防止部材として用いられる円偏光板に用いた場合に、可視光における広い帯域の光に対して、実質的にλ／４の位相差を付与することができ、更に、湿度変動による光学性能の変動が抑制され、偏光板保護フィルムとしての機能も併せ持つ光学フィルムと、当該光学フィルムを具備した円偏光板及び当該円偏光板を反射防止部材として具備した有機エレクトロルミネッセンス表示装置を提供することである。
【課題を解決するための手段】
【００２１】
本発明に係る上記課題を解決すべく、上記問題の原因等について検討した結果、セルロース誘導体のグルコース骨格が有する置換基が、後述する要件（ａ）〜（ｃ）を満たすようにすることで、主にヒドロキシ基に水分子が配向することで発生する位相差の変動を効果的に抑制することが可能となり、可視光における広い帯域の光に対して、実質的にλ／４の位相差を付与することができ、更に、湿度変動による光学性能の変動が抑制され、偏光板保護フィルムとしての機能も併せ持つ光学フィルムを提供できることを見いだし、本発明に至った。
すなわち、本発明に係る課題は、以下の手段により解決される。
【００２２】
１．温度２３℃、５５％ＲＨの環境下、光波長５５０ｎｍで測定したフィルム面内の位相差値Ｒｏ（５５０）が１２０〜１６０ｎｍの範囲内であり、光波長４５０ｎｍ及び５５０ｎｍでそれぞれ測定したフィルム面内の位相差値Ｒｏ（４５０）とＲｏ（５５０）との比の値Ｒｏ（４５０）／Ｒｏ（５５０）が０．６５〜０．９９の範囲内であり、セルロース誘導体を含有する光学フィルムであって、
前記セルロース誘導体のグルコース骨格が有する置換基が、下記要件（ａ）〜（ｃ）を満たすことを特徴とする光学フィルム。
（ａ）グルコース骨格が有する置換基の一部が、芳香族環を有する置換基であり、かつ当該芳香族環を有する置換基の置換度が、グルコース骨格単位当たり０．０５〜０．６の範囲内である。
（ｂ）前記芳香族環を有する置換基の極大吸収波長が、２２０〜４００ｎｍの範囲内である。
（ｃ）グルコース骨格が有する置換基の総置換度が、グルコース骨格単位当たり１．７〜３．０の範囲内である。
【００２３】
２．前記芳香族環を有する置換基が、芳香族アシル基又は芳香族カルバモイル基であることを特徴とする第１項に記載の光学フィルム。
【００２４】
３．前記セルロース誘導体に、前記芳香族環を有する置換基が導入される前のセルロース類が更に含有され、
前記セルロース誘導体が、前記セルロース誘導体及び前記セルロース類の総量に対して、２０〜５０質量％含有されていることを特徴とする第１項又は第２項に記載の光学フィルム。
【００２５】
４．前記セルロース誘導体のグルコース骨格が有する置換基のうち、前記芳香族環を有する置換基以外のその他の置換基が、炭素原子数２〜７の範囲内である無置換の脂肪族炭化水素基であることを特徴とする第１項から第３項までのいずれか一項に記載の光学フィルム。
【００２６】
５．長尺方向に対して斜め方向に延伸されることで、長尺方向に対して４０〜５０°の範囲内に遅相軸を有し、以下で定義される収縮率が１０〜３０％であることを特徴とする第１項から第４項までのいずれか一項に記載の光学フィルム。
収縮率（％）＝（１−ｓｉｎ（π−θ））×１００
（上記式中、θは、長尺方向に対する延伸方向の角度を示す。）
【００２７】
６．第１項から第５項までのいずれか一項に記載の光学フィルムと、長尺状偏光子とが貼合されていることを特徴とする円偏光板。
【００２８】
７．第６項に記載の円偏光板が具備されていることを特徴とする有機エレクトロルミネッセンス表示装置。
【発明の効果】
【００２９】
本発明の上記手段により、有機エレクトロルミネッセンス表示装置で反射防止部材として用いられる円偏光板に用いた場合に、可視光における広い帯域の光に対して、実質的にλ／４の位相差を付与することができ、更に、湿度変動による光学性能（色味性能、反射特性）の変動が抑制され、偏光板保護フィルムとしての機能も併せ持つ光学フィルムと、当該光学フィルムを具備した円偏光板及び当該円偏光板を反射防止部材として具備した有機エレクトロルミネッセンス表示装置を提供することができる。
本発明の効果の発現機構ないし作用機構については、明確にはなっていないが、以下のように推察している。
【００３０】
本発明者らは、上述のようなセルロースエステル樹脂の置換基を調整することで、位相差及び位相差の波長分散特性を調整することにより、広帯域のλ／４位相差フィルムを製造し、これを有機ＥＬ表示装置用の円偏光板として用いた際に、それを使用する環境によっては、表示画像の色調ムラや反射ムラ等が発生するという問題について、その要因の鋭意検討を行った。
【００３１】
前記特許文献５に記載されているような構成では、面内位相差をλ／４となるように調整し、波長分散特性を逆波長分散性とした場合には、セルロースエステル樹脂が、大きな面内位相差を発現させる位相差調整機能と、逆波長分散性とする波長分散調整機能との二つの機能を担保することになる。その結果、セルロースエステル樹脂自身が僅かに吸湿した場合でも、位相差変動及び波長分散変動が相乗的に発生することになると推測される。
【００３２】
光学フィルムのこのような吸湿による位相差変動の要因としては、セルロースエステル樹脂が有するヒドロキシ基に水分子が配位することで発生しやすいと推測される。水分子が、波長分散調整機能を担う芳香環を有するエステル基及び位相差発現性に寄与する非芳香環エステル基にそれぞれ配位することで、位相差変動及び波長分散変動が発生するものと考えられる。更に、有機ＥＬ表示装置は、上述のように非常にコントラストが高く画像性能が高いがゆえに、液晶表示装置では認識されない程度の僅かな位相差変動や波長分散変動でも、色ムラや反射ムラが認識されやすくなる環境にある。
【００３３】
上記の理由により、有機ＥＬ表示装置の円偏光板に用いられるλ／４フィルムを得るためには、前記特許文献５で開示されているような技術を採用した場合に、上記の問題が極めて顕在化しやすくなくものと考えられる。
【００３４】
本発明者らは、更に詳細な検討を進めた結果、セルロース誘導体に２２０〜４００ｎｍの範囲に極大吸収波長を有する芳香族環を有する置換基を、平均置換度として０．０５〜０．６の範囲内で導入することで、位相差の波長分散性を、逆波長分散性を示すように調整するとともに、位相差発現性を低下させることなく、上述のように、主にヒドロキシ基に水分子が配向することで発生する位相差の変動を効果的に抑制することが可能となり、結果として、広帯域でλ／４の面内位相差を発現する光学フィルムを得ることができるとともに、この光学フィルムを有機ＥＬ表示装置に具備した場合においても、表示の際の色ムラや反射ムラを十分に抑制することができることを見いだしたものである。
【図面の簡単な説明】
【００３５】
【図１】斜め延伸における収縮倍率を説明する模式図
【図２】本発明のλ／４位相差フィルムの製造方法に適用可能な斜め延伸装置のレールパターンの一例を示した概略図
【図３】本発明の実施形態に係る製造方法の一例（長尺フィルム原反ロールから繰り出してから斜め延伸する例）を示す概略図
【図４】本発明の実施形態に係る製造方法の一例（長尺フィルム原反を巻き取らずに連続的に斜め延伸する例）を示す概略図
【図５】本発明の有機エレクトロルミネッセンス表示装置の構成の一例を示す概略断面図
【発明を実施するための形態】
【００３６】
本発明の光学フィルムは、温度２３℃、５５％ＲＨの環境下、光波長５５０ｎｍで測定したフィルム面内の位相差値Ｒｏ（５５０）が１２０〜１６０ｎｍの範囲内であり、光波長４５０ｎｍ及び５５０ｎｍでそれぞれ測定したフィルム面内の位相差値Ｒｏ（４５０）とＲｏ（５５０）との比の値Ｒｏ（４５０）／Ｒｏ（５５０）が０．６５〜０．９９の範囲内であり、セルロース誘導体を含有する光学フィルムであって、前記セルロース誘導体のグルコース骨格が有する置換基が、前記要件（ａ）〜（ｃ）を満たすことを特徴とする。
この特徴は、請求項１から請求項７までの各請求項に共通する又は対応する技術的特徴である。
【００３７】
本発明においては、前記グルコース骨格が有する置換基の総置換度が、グルコース骨格単位当たり１．７〜３．０の範囲内であるため、湿度変化に起因する有機ＥＬ表示装置の色味変化や反射性能変化を抑制することができる。
ここで、セルロース誘導体は、ヒドロキシ基と水との相互作用により複屈折変化を引き起こしやすく、湿度変化に対する色味変化や反射性能変化を助長する。これに対しヒドロキシ基への置換基の置換度を増加させることで、セルロース誘導体の疎水性が向上し、湿度変化に対する色味変化や反射性能変化が改良されるものと推測している。
【００３８】
また、本発明においては、前記芳香族環を有する置換基の置換度が、グルコース骨格単位当たり０．０５〜０．６の範囲内であるため、外光下における有機ＥＬ表示装置の色味変化や反射性能変化を抑制できる。
グルコース骨格単位当たりの、芳香族環を有する置換基の置換度が高いほど、十分な波長分散調整効果を得ることができるので、芳香族環を有する置換基を多く置換することで、グルコース骨格単位当たりのヒドロキシ基数を減らすことができ、ヒドロキシ基への水の配向を抑制することができる。これにより、湿度変化に対する有機ＥＬ表示装置の色味変化や反射性能変化を抑制することができる。
【００３９】
また、本発明においては、前記芳香族環を有する置換基が、芳香族アシル基又は芳香族カルバモイル基であることが、本発明の効果をより確実に得る観点から好ましい。
【００４０】
また、本発明においては、前記セルロース誘導体に、前記芳香族環を有する置換基が導入される前のセルロース類が更に含有され、前記セルロース誘導体が、前記セルロース誘導体及び前記セルロース類の総量に対して、２０〜５０質量％含有されていることが好ましい。これにより、位相差発現性を維持したまま、波長分散のバラツキを低減させることができる。
【００４１】
また、本発明においては、前記セルロース誘導体のグルコース骨格が有する置換基のうち、前記芳香族環を有する置換基以外のその他の置換基が、炭素原子数２〜７の範囲内である無置換の脂肪族炭化水素基であることが、より薄いフィルム膜厚で、外光下における有機ＥＬ表示装置の色味変化や反射性能変化を抑制できる観点から好ましい。
【００４２】
また、前記芳香族環を有する置換基の極大吸収波長が、２００〜３００ｎｍの範囲内であることが、光学フィルムを偏光子と貼合して偏光板を製造する際に、紫外線硬化性接着剤又は紫外線硬化性の粘着剤が用いられた場合における接着性や粘着性を向上させることができるとともに、可視光における透明性を改善することができる観点から好ましい。
具体的には、極大吸収波長が、３００ｎｍ以下の極大吸収を持つ場合、可視光に吸収端がかかることがなく、光学フィルムの着色性を防止することができる。また、紫外線硬化性の接着剤や粘着剤の多くは、波長として３００〜４００ｎｍの範囲内で硬化が行われることが多いため、接着性や粘着性への影響を引き起こすことがなく、偏光子等の接着又は粘着させた層とも密着性を良化することができる。
【００４３】
以下、本発明とその構成要素、及び本発明を実施するための形態・態様について詳細な説明をする。なお、本発明において示す「〜」は、その前後に記載される数値を下限値及び上限値として含む意味で使用する。
【００４４】
以下、本発明の光学フィルム、円偏光板及び有機エレクトロルミネッセンス表示装置のそれぞれについて説明する。
【００４５】
《光学フィルム》
本発明の光学フィルムは、温度２３℃、５５％ＲＨの環境下、光波長５５０ｎｍで測定したフィルム面内の位相差値Ｒｏ（５５０）が１２０〜１６０ｎｍの範囲内であり、光波長４５０ｎｍ及び５５０ｎｍでそれぞれ測定したフィルム面内の位相差値Ｒｏ（４５０）とＲｏ（５５０）との比の値Ｒｏ（４５０）／Ｒｏ（５５０）が０．６５〜０．９９の範囲内であり、セルロース誘導体を含有する光学フィルムであって、当該セルロース誘導体のグルコース骨格が有する置換基が、次の要件を満たすことを特徴とする。
（ａ）グルコース骨格が有する置換基の一部が、芳香族環を有する置換基であり、かつ当該芳香族環を有する置換基の置換度が、グルコース骨格単位当たり０．０５〜０．６の範囲内である。
（ｂ）芳香族環を有する置換基の極大吸収波長が、２２０〜４００ｎｍの範囲内である。
（ｃ）グルコース骨格が有する置換基の総置換度が、グルコース骨格単位当たり１．７〜３．０の範囲内である。
【００４６】
本発明の光学フィルムは、長尺方向に対して遅相軸が４０〜５０°の範囲内の角度を有することが好ましい。このように長尺方向に対する遅相軸の角度を４０〜５０°の範囲内とする方法としては、例えば、製膜された延伸前のフィルムに対して、後述する斜め延伸を行う方法を挙げることができる。
【００４７】
また、本発明の光学フィルムにおいては、長尺状フィルムであり、厚さが２０〜７０μｍの範囲内であることが好ましい。
また、本発明の光学フィルムは、樹脂成分として後述するセルロース誘導体を含有して構成されている。
【００４８】
なお、本発明において「光学フィルム」とは、透過光に対して所望の位相差を付与する光学的な機能を有するフィルムをいい、光学的機能としては、例えば、ある特定の波長の直線偏光を楕円偏光や円偏光に変換する、又は楕円偏光や円偏光を直線偏光に変換する機能等が挙げられる。また、特に「λ／４位相差フィルム」とは、所定の光の波長（通常、可視光領域）に対して、フィルムの面内位相差が約１／４となる特性を備えた光学フィルムをいう。
【００４９】
［光学フィルムの特性］
本発明の光学フィルムは、可視光の波長の範囲において円偏光を得るため、可視光の波長の範囲においておおむね波長の１／４の位相差を有する広帯域λ／４位相差フィルムであることが好ましい。
【００５０】
本発明の光学フィルムの面内位相差Ｒｏ（λ）及び膜厚方向の位相差Ｒｔ（λ）は、下記式（ｉ）で表される。なお、λは各位相差を測定する波長（ｎｍ）を表す。本発明で用いる位相差の値は、例えば、Ａｘｏｍｅｔｒｉｃｓ社製のＡｘｏｓｃａｎを用いて、２３℃、５５％ＲＨの環境下で、各波長での複屈折率を測定することにより算出することができる。
【００５１】
式（ｉ）
Ｒｏ（λ）＝（ｎｘλ−ｎｙλ）×ｄ
Ｒｔ（λ）＝〔（ｎｘλ＋ｎｙλ）／２−ｎｚλ〕×ｄ
上記式（ｉ）において、λは測定に用いた光波長（ｎｍ）を表し、ｎｘ、ｎｙ、ｎｚは、それぞれ２３℃、５５％ＲＨの環境下で測定され、ｎｘはフィルムの面内の最大の屈折率（遅相軸方向の屈折率）を表し、ｎｙはフィルム面内で遅相軸に直交する方向の屈折率を表し、ｎｚはフィルム面内に垂直な厚さ方向の屈折率を表し、ｄはフィルムの厚さ（ｎｍ）を表す。
【００５２】
ここで、光波長λ（ｎｍ）における光学フィルムの面内位相差をＲｏ（λ）としたとき、本発明の光学フィルムでは、光波長５５０ｎｍで測定したフィルム面内の位相差値Ｒｏ（５５０）が１２０〜１６０ｎｍの範囲内で、光波長４５０ｎｍ及び５５０ｎｍでそれぞれ測定したフィルム面内の位相差値Ｒｏ（４５０）とＲｏ（５５０）との比の値Ｒｏ（４５０）／Ｒｏ（５５０）が０．６５〜０．９９の範囲内であることを特徴とする。
【００５３】
本発明で規定する位相差値Ｒｏ（５５０）は、１２０〜１６０ｎｍの範囲内であることを特徴とし、好ましくは１３０〜１５０ｎｍの範囲内であり、より好ましくは１３５〜１４５ｎｍの範囲内である。本発明の光学フィルムにおいて、Ｒｏ（５５０）が１２０〜１６０ｎｍの範囲内であれば、波長５５０ｎｍにおける位相差がおおむね１／４波長となり、このような特性を備えた光学フィルムを用いて円偏光板を作製し、例えば、有機ＥＬ表示装置にこの円偏光板を具備することにより、室内照明の映り込みなどを防止でき、明所環境下での黒色表示特性が向上することになる。
【００５４】
また、本発明の光学フィルムにおいては、波長分散特性の指針であるフィルム面内の位相差値Ｒｏ（４５０）とＲｏ（５５０）との比の値であるＲｏ（４５０）／Ｒｏ（５５０）が、０．６５〜０．９９の範囲内であることを特徴とし、好ましくは０．７０〜０．９４の範囲内であり、より好ましくは０．７５〜０．８９の範囲内である。Ｒｏ（４５０）／Ｒｏ（５５０）が０．６５〜０．９９の範囲内であれば、位相差が適度な逆波長分散特性を発現し、長尺円偏光板を作製した場合には、広い帯域の光に対して反射防止効果が得られる。
【００５５】
一方、膜厚方向の位相差Ｒｔ（λ）は、光波長５５０ｎｍで測定した位相差Ｒｔ（５５０）が６０〜２００ｎｍの範囲内であることが好ましく、７０〜１５０ｎｍの範囲内であることがより好ましく、７０〜１００ｎｍの範囲内であることが更に好ましい。Ｒｔ（５５０）が６０〜２００ｎｍの範囲内であれば、大画面で斜めから見た時の色相の変化を防止することができる。
本発明の光学フィルムは、液晶表示装置に搭載しても良い。例えば、本発明の位相差範囲（Ｒｏ（５５０））で、反射型液晶表示装置に搭載しても良い。また位相差範囲（Ｒｏ（５５０））を１２０ｎｍ〜１６０ｎｍより小さな領域とし、ＶＡモードやＩＰＳモード等の液晶表示装置用光学補償フィルムとして用いても、良好な性能を有する。
【００５６】
［セルロース誘導体］
本発明の光学フィルムを構成するセルロース誘導体においては、セルロース誘導体のグルコース骨格が有する置換基が、下記要件（ａ）〜（ｃ）を満たすことを特徴とする。
【００５７】
本発明に係るセルロース誘導体のグルコース骨格が有する置換基の第一の要件（ａ）は、グルコース骨格が有する置換基の一部が、芳香族環を有する置換基であり、かつ当該芳香族環を有する置換基の置換度が、グルコース骨格単位当たり０．０５〜０．６の範囲内であることである。
【００５８】
本発明に係るセルロース誘導体のグルコース骨格が有する置換基の第二の要件（ｂ）は、前記芳香族環を有する置換基の極大吸収波長が、２２０〜４００ｎｍの範囲内であることである。
更に好ましくは、芳香族環を有する置換基の極大吸収波長が２００〜３００ｎｍの範囲内である。
【００５９】
本発明に係るセルロース誘導体のグルコース骨格が有する置換基の第三の要件（ｃ）は、グルコース骨格が有する置換基の総置換度が、グルコース骨格単位当たり１．７〜３．０の範囲内である。
更に好ましくは、水との配向を抑制することから２．４〜３．０である。
【００６０】
すなわち、本発明に係るセルロース誘導体は、セルロース誘導体を構成するグルコース骨格（β−グルコース環）の２位、３位及び６位のヒドロキシ基の一部が芳香族環を有する置換基で置換されたセルロース誘導体である。
【００６１】
更に、本発明に係るセルロース誘導体の詳細について説明する。
本発明に係るセルロース誘導体のグルコース骨格としては、下記一般式（１）で表されるグルコース骨格単位を有するセルロース誘導体である。
【００６２】
【化１】
2016080876.tif 000003
【００６３】
上記一般式（１）において、Ｒ２はグルコース骨格の２位に位置する基であり、Ｒ３はグルコース骨格の３位に位置する基であり、Ｒ６はグルコース骨格の６位に位置する基である。Ｒ２、Ｒ３及びＲ６は、前述の要件（ａ）〜（ｃ）を満たす限り特に限定されず、各々水素原子又は置換基を表す。なお、本発明においてグルコース骨格とは、上記一般式（１）におけるＲ２、Ｒ３及びＲ６を除いた部分をいうものとする。
【００６４】
また、本発明に係るセルロース誘導体は、重量平均分子量Ｍｗが５００００〜５０００００の範囲内のものが好ましく、より好ましくは１０００００〜３０００００の範囲内であり、更に好ましくは１５００００〜２５００００の範囲内である。
セルロース誘導体の重量平均分子量Ｍｗ、数平均分子量Ｍｎは、それぞれゲルパーミエーションクロマトグラフィー（ＧＰＣ）を用いて測定することができる。
【００６５】
［芳香族環を有する置換基］
本発明に係るセルロース誘導体は、芳香族環を有する置換基を有することを特徴とする。芳香族環を有する置換基としては、極大吸収波長が、２２０〜４００ｎｍの範囲内であれば特に限定されない。また、芳香族環を有する置換基としては、芳香族環に電子吸引性又は電子供与性の官能基が結合していても良い。波長分散性の改良には、電子供与性基を芳香族環に結合させることが好ましい。
【００６６】
ここで、本発明において、芳香族環を有する置換基の極大吸収波長は、日本分光社製のＶ−６５０を用いて２２０〜８００ｎｍまでの波長領域で測定するものとする。芳香族環を有する置換基は、いずれもメチル基を結合させた構造とし、メチレンクロリドに溶解し、最大の吸収極大の吸光度が１．０となるよう濃度調整して測定を行うものとする。
【００６７】
本発明に係るセルロース誘導体は、このような芳香族環を有する置換基を、置換度が、グルコース骨格単位当たり、０．０５〜０．６となる範囲内で有する。ここでいう置換度とは、グルコース骨格単位における２位、３位及び６位の位置における多重結合を有する置換基の数の総和のセルロース誘導体全体における平均値を意味する。
【００６８】
芳香族環を有する置換基を、前記一般式（１）を用いて説明すると、Ｒ２、Ｒ３及びＲ６としては、例えば、Ｒ−ＣＯ−、Ｒ−ＮＨＣＯ−等として表すことができ、Ｒは芳香族基を表す。つまり、芳香族環を有する置換基としては、芳香族アシル基（Ｒ−ＣＯ−）又は芳香族カルバモイル基（Ｒ−ＮＨＣＯ−）であることが好ましい。
本発明に係る芳香族環を有する置換基において、芳香族基としては、芳香族炭化水素環基でも芳香族複素環基でも良く、より好ましくは芳香族炭化水素環基である。
【００６９】
芳香族炭化水素環基としては、例えば、炭素原子数が６〜２４のものが好ましく、６〜１２のものがより好ましく、６〜１０のものが最も好ましい。芳香族炭化水素環基の具体例としては、例えば、フェニル基、ナフチル基、アントリル基、ビフェニル基、ターフェニル基等が挙げられ、フェニル基、ナフチル基、ビフェニル基が特に好ましい。
【００７０】
芳香族複素環基としては、酸素原子、窒素原子又は硫黄原子のうち少なくとも一つを含むものが好ましい。芳香族複素環の具体例としては、例えば、フラン、ピロール、チオフェン、イミダゾール、ピラゾール、ピリジン、ピラジン、ピリダジン、トリアゾール、トリアジン、インドール、インダゾール、プリン、チアゾリン、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデン等が挙げられる。芳香族複素環基としては、ピリジル基、チオフェニル基、トリアジニル基、キノリル基が特に好ましい。
【００７１】
芳香族アシル基の好ましい例としては、例えば、ベンゾイル基、フェニルベンゾイル基、４−メチルベンゾイル、４−チオメチルベンゾイル基、４−メトキシベンゾイル基、４−ヘプチルベンゾイル基、２，４，５−トリメトキシベンゾイル基、２，４，５−トリメチルベンゾイル基、３，４，５−トリメトキシベンゾイル基及びナフトイル基等が挙げられる。
【００７２】
また、芳香族アシル基の他の例としては、以下に示すカルボン酸からヒドロキシ基を除いた形の基が挙げられる。そのようなカルボン酸としては、例えば、２−チオフェンカルボン酸、３−チオフェンカルボン酸、４−チアゾールカルボン酸、２−チアゾールカルボン酸、２−フランカルボン酸、３−フランカルボン酸、４−オキサゾールカルボン酸、２−オキサゾールカルボン酸、２−ピロールカルボン酸、３−ピロールカルボン酸、３−イミダゾールカルボン酸、２−トリアゾールカルボン酸、１−ピロールカルボン酸、１−イミダゾールカルボン酸、１−ピラゾールカルボン酸、２−ピリジンカルボン酸、３−ピリジンカルボン酸、４−ピリジンカルボン酸、２−ピラジンカルボン酸、４−ピリミジンカルボン酸、２−ピリミジンカルボン酸、２−キノリンカルボン酸、２−キノキサリンカルボン酸、７−キノリンカルボン酸、９−カルバゾールカルボン酸、２−ベンゾチオフェンカルボン酸、２−ベンゾフランカルボン酸、２−インドールカルボン酸、２−ベンゾチアゾールカルボン酸、２−ベンゾオキサゾールカルボン酸、２−ベンゾイミダゾールカルボン酸等の化合物を挙げることができる。
また、これらの芳香族アシル基は、更に置換基を有していても良い。
【００７３】
芳香族カルバモイル基の好ましい例としては、例えば、フェニルカルバモイル基、ビフェニルカルバモイル基、４−メチルフェニルカルバモイル基、４−チオメチルフェニルカルバモイル基、４−メトキシカルバモイル基、４−ヘプチルカルバモイル基、２，４，５−トリメトキシカルバモイル基、２，４，５−トリメチルカルバモイル基、３，４，５−トリメトキシカルバモイル基及び１−ナフチルカルバモイル基等が挙げられる。
【００７４】
また、芳香族カルバモイル基の他の例としては、以下に示すカルバミン酸からヒドロキシ基を除いた形の基が挙げられる。そのようなカルバミン酸としては、例えば、２−チオフェンカルバミン酸、３−チオフェンカルバミン酸、４−チアゾールカルバミン酸、２−チアゾールカルバミン酸、２−フランカルバメート基、３−フランカルバメート基、４−オキサゾールカルバミン酸、２−オキサゾールカルバミン酸、２−ピロールカルバミン酸、３−ピロールカルバミン酸、３−イミダゾールカルバミン酸、２−トリアゾールカルバミン酸、１−ピロールカルバミン酸、１−イミダゾールカルバミン酸、１−ピラゾールカルバミン酸、２−ピリジンカルバミン酸、３−ピリジンカルバミン酸、４−ピリジンカルバミン酸、２−ピラジンカルバミン酸、４−ピリミジンカルバミン酸、２−ピリミジンカルバミン酸、２−キノリンカルバミン酸、２−キノキサリンカルバミン酸、７−キノリンカルバミン酸、２−ベンゾチオフェンカルバミン酸、２−ベンゾフランカルバミン酸、２−インドールカルバミン酸、２−ベンゾチアゾールカルバミン酸、２−ベンゾオキサゾールカルバミン酸、２−ベンゾイミダゾールカルバミン酸等を挙げることができる。
また、これらの芳香族カルバモイル基は、更に置換基を有していても良い。
【００７５】
［その他の置換基］
上記一般式（１）においては、前述の要件（ａ）〜（ｃ）を満たす限りにおいては、上記の芳香族環を有する置換基以外の置換基を有していても良い。このような置換基として、Ｒ２、Ｒ３及びＲ６が脂肪族アシル基である場合が挙げられる。
【００７６】
脂肪族アシル基は、−（Ｃ＝Ｏ）ＲのＲが脂肪族基である基をいう。脂肪族基部位は、直鎖、分岐及び環状の脂肪族基のいずれであっても良い。脂肪族アシル基の炭素原子数は、２〜２０が好ましく、２〜１２がより好ましく、２〜７が更に好ましい。なお、炭素原子数１の脂肪族アシル基（ホルミル基）は、合成上、セルロース誘導体に導入することが困難である。
【００７７】
前記脂肪族アシル基は無置換であることが好ましく、中でも、アセチル基、プロピオニル基又はブチリル基が好ましい。
なお、前記脂肪族アシル基の、脂肪族基部位は、置換基を１以上有していても良い。
【００７８】
本発明に係るセルロース誘導体は、公知の方法、例えば、「セルロースの事典」１３１〜１６４頁（朝倉書店、２０００年）等に記載の方法を参考にして製造することができる。
【００７９】
なお、本発明において、グルコース骨格の置換基の置換度は、Ｃｅｌｌｕｌｏｓｅ  Ｃｏｍｍｕｎｉｃａｔｉｏｎ  ６，７３−７９（１９９９）及びＣｈｒａｌｉｔｙ  １２（９），６７０−６７４に記載の方法を利用して、１Ｈ−ＮＭＲ又は１３Ｃ−ＮＭＲにより、決定することができる。
【００８０】
［光学フィルムの各種添加剤］
本発明の光学フィルムには、様々な機能を付与する目的で、各種添加剤を含有させることができる。
【００８１】
本発明に適用可能な添加剤は、特に制限はなく、本発明の目的効果を損なわない範囲で、例えば、紫外線吸収剤、可塑剤、劣化抑制剤、マット剤、位相差上昇剤、波長分散改良剤等が用いることができる。
以下に、本発明の光学フィルムに適用可能な代表的添加剤について示す。
【００８２】
（紫外線吸収剤）
本発明の光学フィルムには、紫外線吸収剤を含有させることができる。
【００８３】
紫外線吸収剤としては、例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物等を挙げることができるが、着色の少ないベンゾトリアゾール系化合物が好ましい。また、特開平１０−１８２６２１号公報、特開平８−３３７５７４号公報に記載の紫外線吸収剤、特開平６−１４８４３０号公報に記載の高分子紫外線吸収剤も好ましく用いられる。本発明の光学フィルムを、位相差フィルムの他に、偏光板の保護フィルムとして用いる場合、紫外線吸収剤としては、偏光子や有機ＥＬ素子の劣化防止の観点から、波長３７０ｎｍ以下の紫外線の吸収能に優れ、かつ有機ＥＬ素子の表示性の観点から、波長４００ｎｍ以上の可視光の吸収が少ない特性を備えていることが好ましい。
【００８４】
本発明に有用なベンゾトリアゾール系紫外線吸収剤としては、例えば、２−（２′−ヒドロキシ−５′−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール、２−（２′−ヒドロキシ−３′，５′−ジ−ｔ−ブチルフェニル）−５−クロロベンゾトリアゾール、２−［２′−ヒドロキシ−３′−（３″，４″，５″，６″−テトラヒドロフタルイミドメチル）−５′−メチルフェニル］ベンゾトリアゾール、２，２−メチレンビス［４−（１，１，３，３−テトラメチルブチル）−６−（２Ｈ−ベンゾトリアゾール−２−イル）フェノール］、２−（２′−ヒドロキシ−３′−ｔ−ブチル−５′−メチルフェニル）−５−クロロベンゾトリアゾール、２−（２Ｈ−ベンゾトリアゾール−２−イル）−６−（直鎖及び側鎖ドデシル）−４−メチルフェノール、オクチル−３−［３−ｔ−ブチル−４−ヒドロキシ−５−（クロロ−２Ｈ−ベンゾトリアゾール−２−イル）フェニル］プロピオネートと２−エチルヘキシル−３−［３−ｔ−ブチル−４−ヒドロキシ−５−（５−クロロ−２Ｈ−ベンゾトリアゾール−２−イル）フェニル］プロピオネートの混合物等を挙げることができるが、これらに限定されない。
【００８５】
また、市販品として、「チヌビン（ＴＩＮＵＶＩＮ）１０９」、「チヌビン（ＴＩＮＵＶＩＮ）１７１」、「チヌビン（ＴＩＮＵＶＩＮ）３２６」、「チヌビン（ＴＩＮＵＶＩＮ）３２８」（以上、商品名、ＢＡＳＦジャパン社製）を好ましく使用できる。
【００８６】
紫外線吸収剤の添加量は、セルロース誘導体に対して０．１〜５．０質量％の範囲内であることが好ましく、０．５〜５．０質量％の範囲内であることが更に好ましい。
【００８７】
（可塑剤）
一般的に、セルロースエステルフィルムは、セルロースアセテートに比較して柔軟性に乏しく、フィルムに曲げ応力やせん断応力がかかると、フィルムに割れ等が生じ易い。また、光学フィルムとして加工する際に、切断部にひびが入りやすく、切り屑が発生しやすい。発生した切り屑は、光学フィルムを汚染し、光学的欠陥の原因となっていた。これらの問題点を改良すべく、光学フィルムに可塑剤を含有させることができる。
【００８８】
可塑剤として、具体的には、例えば、フタル酸エステル系、トリメリット酸エステル系、脂肪族二塩基酸エステル系、正リン酸エステル系、酢酸エステル系、ポリエステル・エポキシ化エステル系、リシノール酸エステル系、ポリオレフィン系、ポリエチレングリコール系化合物等を挙げることができる。
【００８９】
本発明の光学フィルムに使用できる可塑剤としては、常温、常圧、液状で、かつ沸点が２００℃以上の化合物から選択することが好ましい。具体的な化合物名としては、例えば、脂肪族二塩基酸エステル系、フタル酸エステル系、ポリオレフィン系を挙げることができる。
【００９０】
可塑剤の添加量としては、セルロース誘導体に対して、０．５〜４０．０質量％の範囲内であることが好ましく、１．０〜３０．０質量％の範囲内であることがより好ましく、３．０〜２０．０質量％の範囲内であることが特に好ましい。可塑剤の添加量が０．５質量％以上であると、可塑効果が十分で、加工適性が向上する。また、４０質量％以下であると、長時間経時した場合における可塑剤の分離溶出を抑制でき、光学的ムラ、他部品への汚染等をより確実に抑制することができる。
【００９１】
（劣化抑制剤）
本発明の光学フィルムには、劣化防止剤、例えば、酸化防止剤、過酸化物分解剤、ラジカル重合禁止剤、金属不活性化剤、酸捕獲剤、アミン類等を含有させることができる。
【００９２】
劣化抑制剤については、例えば、特開平３−１９９２０１号公報、同５−１９７０７３号公報、同５−１９４７８９号公報、同５−２７１４７１号公報、同６−１０７８５４号公報等に記載がある。
【００９３】
劣化防止剤の添加量は、劣化防止剤の添加による効果が発現し、フィルム表面への劣化防止剤のブリードアウト（滲み出し）を抑制する観点から、光学フィルムの作製に用いるセルロース溶液（ドープ）の０．０１〜１質量％の範囲内であることが好ましく、０．０１〜０．２質量％の範囲内であることが更に好ましい。
【００９４】
特に好ましい劣化防止剤の例としては、ブチル化ヒドロキシトルエン（略称：ＢＨＴ）、トリベンジルアミン（略称：ＴＢＡ）を挙げることができる。
【００９５】
（マット剤微粒子）
本発明の光学フィルムには、マット剤として微粒子を含有させることができる。
当該マット剤微粒子としては、例えば、二酸化ケイ素、二酸化チタン、酸化アルミニウム、酸化ジルコニウム、炭酸カルシウム、炭酸カルシウム、タルク、クレイ、焼成カオリン、焼成珪酸カルシウム、水和ケイ酸カルシウム、ケイ酸アルミニウム、ケイ酸マグネシウム及びリン酸カルシウム等を挙げることができる。これらのマット剤微粒子の中では、ケイ素を含むものが、濁度（ヘイズ）が低くなる点で好ましく、特に、二酸化ケイ素が好ましい。二酸化ケイ素の微粒子は、一次平均粒子サイズが１〜２０ｎｍの範囲内であり、かつ見かけ比重が７０ｇ／リットル以上であるものが好ましい。一次平均粒子サイズは、５〜１６ｎｍの範囲内のものが光学フィルムのヘイズを下げることができる観点から更に好ましい。見かけ比重は、９０〜２００ｇ／リットルの範囲内であることが更に好ましく、１００〜２００ｇ／リットルの範囲内であることが特に好ましい。見かけ比重が大きい程、高濃度の分散液を作ることが可能になり、ヘイズ、凝集物が良化するため好ましい。
【００９６】
これらの微粒子は、通常、平均粒子サイズが０．０５〜２．０μｍの範囲内となる二次粒子を形成する。これら二次粒子は、光学フィルム中では、一次粒子の凝集体として存在し、光学フィルム表面に０．０５〜２．０μｍの凹凸を形成させる。二次平均粒子サイズは０．０５〜１．０μｍの範囲内であることが好ましく、０．１〜０．７μｍの範囲内であることが更に好ましく、０．１〜０．４μｍの範囲内であることが特に好ましい。一次粒子及び二次粒子サイズは、光学フィルム中の微粒子を走査型電子顕微鏡で観察し、粒子に外接する円の直径をもって粒子サイズとした。また、場所を変えて粒子２００個を観察し、その平均値をもって平均粒子サイズとする。
【００９７】
二酸化ケイ素の微粒子は、例えば、アエロジルＲ９７２、Ｒ９７２Ｖ、Ｒ９７４、Ｒ８１２、２００、２００Ｖ、３００、Ｒ２０２、ＯＸ５０、ＴＴ６００（以上、日本アエロジル（株）製、商品名）等の市販品を使用することができる。酸化ジルコニウムの微粒子は、例えば、アエロジルＲ９７６及びＲ８１１（以上、日本アエロジル（株）製、商品名）で市販されており、使用することができる。
【００９８】
これらの中でも、アエロジル２００Ｖ及びアエロジルＲ９７２Ｖが、一次平均粒子サイズが２０ｎｍ以下であり、かつ見かけ比重が７０ｇ／リットル以上である二酸化ケイ素の微粒子であり、光学フィルムのヘイズを低く保ちながら、摩擦係数を下げる効果が大きいため特に好ましい。
【００９９】
前記マット剤微粒子は、以下の方法により調製して、光学フィルムに適用することが好ましい。すなわち、溶媒とマット剤微粒子を撹拌混合したマット剤微粒子分散液をあらかじめ調製し、このマット剤微粒子分散液を、別途用意したセルロース誘導体濃度が５質量％未満である各種添加剤溶液に添加して撹拌溶解した後、更にメインのセルロース誘導体ドープ液と混合する方法が好ましい。
【０１００】
マット剤微粒子の表面は疎水化処理が施されているため、疎水性を有する添加剤が添加されると、マット剤微粒子表面に添加剤が吸着され、これを核として、添加剤の凝集物が発生しやすい。したがって、相対的に親水的な添加剤をあらかじめマット剤微粒子分散液と混合した後、疎水的な添加剤を混合することにより、マット剤表面での添加剤の凝集を抑制することができ、ヘイズが低く、液晶表示装置に組み込んだ際の黒表示における光漏れが少ない光学フィルムを作製でき好ましい。
【０１０１】
マット剤微粒子分散剤と添加剤溶液の混合、及びセルロース誘導体ドープ液との混合にはインラインミキサーを使用することが好ましい。本発明はこれらの方法に限定されないが、二酸化ケイ素微粒子を溶媒等と混合して分散するときの二酸化ケイ素の濃度は５〜３０質量％の範囲内であることが好ましく、１０〜２５質量％の範囲内であることが更に好ましく、１５〜２０質量％の範囲内であることが特に好ましい。分散濃度が高い方が同量の添加量に対する濁度が低くなり、ヘイズや凝集物の発生を抑制することができるため好ましい。最終的なセルロース誘導体のドープ溶液中でのマット剤の添加量は０．００１〜１．０質量％の範囲内であることが好ましく、０．００５〜０．５質量％の範囲内であることが更に好ましく、０．０１〜０．１質量％の範囲内であることが特に好ましい。
【０１０２】
［セルロース類との混合］
芳香族環を有する置換基の導入は、波長分散調整効果が大きいが、単位置換基当たりの効果が大きく波長分散値にバラツキが生じやすいという課題が発生している。この問題を解決するため、芳香族環を有する置換基を導入したセルロース誘導体を、当該芳香族環を有する置換基を導入する前のセルロース類に混合して使用することにより、バラツキを少なくすることを検討した。検討の結果、所定の混合比率とすることにより、波長分散効果は低下し、位相差発現性は低下しない領域が存在することが判明した。ここで、本発明においてセルロース類とは、セルロース、又は、セルロースのグルコース骨格が所定の置換基を有するものをいい、例えばセルロースエステル等が挙げられる。
【０１０３】
セルロース誘導体の、当該セルロース誘導体及びセルロース類の総量に対する混合比率は、２０〜５０質量％の範囲内であることが好ましい。
セルロース誘導体の、当該セルロース誘導体及びセルロース類の総量に対する混合比率が５０質量％以下の場合は、波長分散値は５０％となるが、位相差発現性の低下がない。これにより、波長分散のバラツキを半分にし、同等の位相差を発現することができる。すなわち、同じ膜厚を維持したまま波長分散値のバラツキを小さくすることができた。混合比率２０質量％以上の場合には、目的の波長分散効果が十分であり、外光下における有機ＥＬ表示装置の色味変化や反射性能変化が十分となる。混合比率が２０質量％未満の場合には、有機ＥＬ表示装置の色味変化や反射性能の湿度安定性が劣化する。
このような領域が存在する理由は分かっていないが、セルロース誘導体の芳香族環を有する置換基が、誘導体化前のセルロース類と混合されることにより、立体障害が緩和され配向が向上し、位相差が発現したと考えている。無置換のベンゼンとトリメチル置換のベンゼンを同じ割合で置換したセルロース誘導体を調製し、その配向係数を測定したところ、無置換ベンゼン＞トリメチル置換ベンゼンであった。
【０１０４】
《セルロース誘導体を有する光学フィルムの製造》
本発明の光学フィルムを製造する方法としては、特段の制限はなく、溶液流延法又は溶融流延法等が挙げられるが、溶液流延法により製造する方法が好ましい。
【０１０５】
［溶液流延法］
本発明の光学フィルムは、溶液流延法によって製造することが好ましい態様である。溶液流延法は、セルロース誘導体を有機溶媒に溶解した溶液（ドープ）を用いて光学フィルムを製造する方法である。溶液流延法には、本発明で規定する特性を満たすセルロース誘導体及び各種添加剤等を有機溶媒に加熱溶解させてドープを調製する工程、調製したドープをベルト状又はドラム状の金属支持体上に流延する工程、流延したドープをウェブとして乾燥する工程、金属支持体から剥離する工程、剥離したウェブを延伸又は収縮する工程、更に乾燥する工程、仕上がったフィルムを巻き取る工程等が含まれる。
【０１０６】
（ドープを調製する工程）
ドープの調製に用いられる有機溶媒は、炭素原子数が３〜１２のエーテル類、炭素原子数が３〜１２のケトン類、炭素原子数が３〜１２のエステル類及び炭素原子数が１〜６のハロゲン化炭化水素類から選ばれることが好ましい。
【０１０７】
エーテル類、ケトン類及びエステル類は、環状構造を有していても良い。エーテル類、ケトン類及びエステル類の官能基（すなわち、−Ｏ−、−ＣＯ−及び−ＣＯＯ−）のいずれかを二つ以上有する化合物も、有機溶媒として用いることができる。有機溶媒は、アルコール性ヒドロキシ基のような他の官能基を有していても良い。２種類以上の官能基を有する有機溶媒の場合、その炭素原子数はいずれかの官能基を有する溶媒の上記の好ましい炭素原子数の範囲内であることが好ましい。
【０１０８】
炭素原子数が３〜１２のエーテル類の例としては、ジイソプロピルエーテル、ジメトキシメタン、ジメトキシエタン、１，４−ジオキサン、１，３−ジオキソラン、テトラヒドロフラン、アニソール、フェネトール等が挙げられる。
【０１０９】
炭素原子数が３〜１２のケトン類の例としては、アセトン、メチルエチルケトン、ジエチルケトン、ジイソブチルケトン、シクロヘキサノン、メチルシクロヘキサノン等が挙げられる。
【０１１０】
炭素原子数が３〜１２のエステル類の例としては、エチルホルメート、プロピルホルメート、ペンチルホルメート、メチルアセテート、エチルアセテート、ペンチルアセテート等が挙げられる。
【０１１１】
２種類以上の官能基を有する有機溶媒の例としては、２−エトキシエチルアセテート、２−メトキシエタノール、２−ブトキシエタノール等が挙げられる。
【０１１２】
ハロゲン化炭化水素類の炭素原子数は、１又は２であることが好ましく、１であることが最も好ましい。ハロゲン化炭化水素のハロゲンは、塩素であることが好ましい。ハロゲン化炭化水素の水素原子が、ハロゲンに置換されている割合は、２５〜７５モル％の範囲内であることが好ましく、３０〜７０モル％の範囲内であることがより好ましく、３５〜６５モル％の範囲内であることが更に好ましく、４０〜６０モル％に範囲内であることが特に好ましい。メチレンクロリドが、代表的なハロゲン化炭化水素である。
【０１１３】
前記ドープの調製には、メチレンクロリドとアルコール類との混合溶媒を用いることが好ましく、メチレンクロリドに対するアルコール類の比率は１〜５０質量％の範囲内であることが好ましく、５〜４０質量％の範囲内であることが好ましく、８〜３０質量％の範囲内であることが特に好ましい。アルコールとしては、メタノール、エタノール、ｎ−ブタノールが好ましく、２種類以上のアルコールを混合して使用しても良い。
【０１１４】
前記ドープは、０℃以上の温度（常温又は高温）条件下で、一般的な方法で、調製することができる。ドープの調製は、通常のソルベントキャスト法におけるドープの調製方法及び装置を用いて実施することができる。なお、一般的な方法の場合は、有機溶媒としてハロゲン化炭化水素（特に、メチレンクロリド）を用いることが好ましい。
【０１１５】
前記ドープ中のセルロース誘導体の濃度は、５〜４０質量％の範囲内であることが好ましく、１０〜３０質量％の範囲内であることが更に好ましい。有機溶媒（主溶媒）中には、上記した各種添加剤を添加しておいても良い。
【０１１６】
前記ドープは、常温（０〜４０℃）でセルロース誘導体と有機溶媒とを撹拌することにより調製することができる。高濃度の溶液は、加圧及び加熱条件下で撹拌しても良い。具体的には、セルロース誘導体と有機溶媒とを加圧容器に入れて密閉し、加圧下で溶媒の常温における沸点以上、かつ溶媒が沸騰しない範囲の温度に加熱しながら撹拌する。
【０１１７】
加熱温度は、通常は４０℃以上であり、好ましくは６０〜２００℃の範囲内であり、更に好ましくは８０〜１１０℃の範囲内である。
【０１１８】
各成分はあらかじめ粗混合してから容器に投入しても良い。また、順次容器に投入しても良い。容器は撹拌できる機構を備えている必要がある。窒素ガス等の不活性気体を注入して容器内を加圧することができる。また、加熱による溶媒の蒸気圧の上昇を利用して加圧しても良い。又は、容器を密閉後、各成分を加圧下で添加しても良い。
【０１１９】
加熱する場合、容器の外周部より加熱する方法が好ましい。例えば、ジャケットタイプの加熱装置を用いることができる。また、容器の外部にプレートヒーターを設ける方法、配管して配管内に加熱した液体を循環させることにより容器全体を加熱することもできる。
【０１２０】
容器内部に撹拌翼を設けて、これを用いて撹拌することが好ましい。撹拌翼は、容器の壁付近に達する長さのものが好ましい。撹拌翼の末端には、容器の壁の液膜を更新するため、掻取翼を設けることが好ましい。
【０１２１】
容器には、圧力計、温度計等の計器類を設置しても良い。容器内で各成分を溶媒中に溶解する。調製したドープは冷却後容器から取り出すか、又は取り出した後、熱交換器等を用いて冷却する。
【０１２２】
冷却溶解法により、溶液を調製することもできる。冷却溶解法では、通常の溶解方法では溶解させることが困難な有機溶媒中にも、セルロース誘導体を溶解させることができる。なお、通常の溶解方法でセルロース誘導体を溶解できる溶媒であっても、冷却溶解法を適用することにより、迅速で均一な溶液が得られる効果がある。
【０１２３】
冷却溶解法では、最初に、室温で有機溶媒中にセルロース誘導体を撹拌しながら徐々に添加する。セルロース誘導体の量は、この混合物中に５〜４０質量％の範囲内で含まれるように調整することが好ましい。セルロース誘導体の量は、１０〜３０質量％の範囲内であることが更に好ましい。更に、混合物中には前述の任意の添加剤を添加しておいても良い。
【０１２４】
次に、混合物を−１００〜−１０℃（好ましくは−８０〜−１０℃、更に好ましくは−５０〜−２０℃、特に好ましくは−５０〜−３０℃）の範囲内で冷却する。冷却は、例えば、ドライアイス・メタノール浴（−７５℃）や冷却したジエチレングリコール溶液（−３０〜−２０℃）中で実施できる。冷却により、セルロース誘導体と有機溶媒の混合物は固化する。
【０１２５】
冷却速度は、４℃／分以上であることが好ましく、８℃／分以上であることが更に好ましく、１２℃／分以上であることが特に好ましい。冷却速度は、速いほど好ましいが、１００００℃／秒が理論的な上限であり、１０００℃／秒が技術的な上限であり、そして１００℃／秒が実用的な上限である。なお、冷却速度は、冷却を開始する時の温度と最終的な冷却温度との差を、冷却を開始してから最終的な冷却温度に達するまでの時間で割った値である。
【０１２６】
更に、これを０〜２００℃（好ましくは０〜１５０℃、更に好ましくは０〜１２０℃、より更に好ましくは０〜５０℃）の範囲内に加温すると、有機溶媒中にセルロース誘導体が溶解する。昇温は、室温中に放置するだけでも良く、温浴中で加温しても良い。
【０１２７】
加温速度は、４℃／分以上であることが好ましく、８℃／分以上であることが更に好ましく、１２℃／分以上であることがより更に好ましい。加温速度は、速いほど好ましいが、１００００℃／秒が理論的な上限であり、１０００℃／秒が技術的な上限であり、そして１００℃／秒が実用的な上限である。なお、加温速度は、加温を開始する時の温度と最終的な加温温度との差を、加温を開始してから最終的な加温温度に達するまでの時間で割った値である。
【０１２８】
以上のようにして、均一な溶液が得られる。なお、溶解が不充分である場合は冷却、加温の操作を繰り返しても良い。溶解が充分であるかどうかは、目視により溶液の外観を観察するだけで判断することができる。
【０１２９】
冷却溶解法においては、冷却時の結露による水分混入を避けるため、密閉容器を用いることが好ましい。また、冷却加温操作において、冷却時に加圧し、加温時に減圧すると、溶解時間を短縮することができる。加圧及び減圧を実施するためには、耐圧性容器を用いることが好ましい。
【０１３０】
（ドープを流延する工程、ウェブを乾燥する工程）
上記のようにして調製したドープを、ドラム又はバンド上に流延し、溶媒を蒸発させてフィルムを形成する。流延前のドープは、固形分量が１８〜３５％の範囲内となるように濃度を調整することが好ましい。ドラム又はバンドの表面は、鏡面状態に仕上げておくことが好ましい。ドープは、表面温度が１０℃以下のドラム又はバンド上に流延することが好ましい。
【０１３１】
流延したドープをウェブとして乾燥する方法については、米国特許第２３３６３１０号明細書、同第２３６７６０３号明細書、同第２４９２０７８号明細書、同第２４９２９７７号明細書、同第２４９２９７８号明細書、同第２６０７７０４号明細書、同第２７３９０６９号明細書及び同第２７３９０７０号明細書の各文献、英国特許第６４０７３１号明細書及び同第７３６８９２号明細書の各文献、並びに特公昭４５−４５５４号公報、同４９−５６１４号公報、特開昭６０−１７６８３４号公報、同６０−２０３４３０号公報及び同６２−１１５０３５号公報の各文献に記載がある。ドラム又はバンド上での乾燥は、流延膜に対し空気、窒素等の不活性ガスを送風することにより行うことができる。
【０１３２】
調製したセルロース誘導体溶液（ドープ）を用いて２層以上の流延を行いフィルム化することもできる。この場合、流延前のドープは、固形分量が５〜４０％の範囲内となるように濃度を調整することが好ましい。
【０１３３】
（ウェブを延伸する工程）
上記のように乾燥して得たウェブをドラム又はバンドから剥離し、剥離したウェブを延伸する。
本発明の光学フィルムは、上記のとおり、光波長５５０ｎｍで測定した面内位相差Ｒｏ（５５０）が１２０〜１６０ｎｍの範囲内であることを特徴としており、上記のようにして形成したウェブを延伸することによって当該面内位相差Ｒｏを付与し得る。
【０１３４】
本発明に適用が可能な延伸方法は、特に限定されず、例えば、複数のローラーに周速差をつけ、その間で、複数のローラー間での周速差を利用して縦方向に延伸する方法、ウェブの両端をクリップやピンで固定し、クリップやピンの間隔を進行方向に従って広げて縦方向に延伸する方法、同様に横方向に広げて横方向に延伸する方法、又は縦横同時に広げて縦横両方向に延伸する方法を、単独又は組み合わせて採用することができる。
【０１３５】
すなわち、製膜方向に対して横方向に延伸しても、縦方向に延伸しても、両方向に延伸しても良く、更に両方向に延伸する場合は同時延伸であっても、逐次延伸であっても良い。なお、いわゆるテンター方式の場合、リニアドライブ方式でクリップ部分を駆動すると滑らかな延伸が行うことができ、破断等の危険性が減少できるので好ましい。
【０１３６】
延伸工程としては、通常、幅手方向（ＴＤ方向）に延伸し、搬送方向（ＭＤ方向）に収縮させる場合が多いが、収縮させる際、斜め方向に搬送させると主鎖方向を合わせ易くなるため、位相差発現効果は更に大きい。収縮率は搬送させる角度によって決めることができる。
【０１３７】
図１は、斜め延伸における収縮倍率を説明する模式図である。
図１において、光学フィルムＦを斜め延伸方向１２に斜め延伸する際に、光学フィルムＦは、斜め屈曲されることでＭ２に収縮する。すなわち、光学フィルムＦを把持した把持具が屈曲角度θで屈曲せずにそのまま進行する場合、所定の時間で長さＭ１′だけ進行するはずである。しかしながら、実際には、屈曲角度θで屈曲し、Ｍ１（ただし、Ｍ１＝Ｍ１′）だけ進行する。このとき、フィルムの入り方向（延伸方向（ＴＤ方向）１１と直交する方向）には、把持具はＭ２だけ進行しているため、光学フィルムＦは、長さＭ３（ただし、Ｍ３＝Ｍ１−Ｍ２）だけ収縮したこととなる。
【０１３８】
このとき、収縮率（％）は、
収縮率（％）＝（Ｍ１−Ｍ２）／Ｍ１×１００
で表される。屈曲角度をθとすると、
Ｍ２＝Ｍ１×ｓｉｎ（π−θ）
となり、収縮率は、
収縮率（％）＝（１−ｓｉｎ（π−θ））×１００
で表される。
【０１３９】
また、図１において、光学フィルムＦは、搬送方向（ＭＤ方向）１３に搬送され、遅相軸１４を有する。
【０１４０】
長尺円偏光板の生産性を考慮すると、本発明の光学フィルムは、搬送方向に対する配向角が４５±２°であることが、偏光フィルムとのロールｔｏロールでの貼合が可能となり好ましい。
【０１４１】
（斜め延伸装置による延伸）
次いで、４５°の方向に延伸する斜め延伸方法について、更に説明する。本発明の光学フィルムの製造方法において、延伸する光学フィルムに斜め方向の配向を付与する方法として、斜め延伸装置を用いることが好ましい。
【０１４２】
本発明に適用可能な斜め延伸装置としては、レールパターンを多様に変化させることにより、フィルムの配向角を自在に設定でき、フィルムの配向軸をフィルム幅方向にわたって左右均等に高精度に配向させることができ、かつ、高精度でフィルム厚さやリターデーション値を制御できるフィルム延伸装置であることが好ましい。
【０１４３】
図２は、本発明の光学フィルムの製造に適用可能な斜め延伸装置のレールパターンの一例を示した概略図である。なお、ここに示す図２は一例であって、本発明にて適用可能な斜め延伸装置はこれに限定されるものではない。
【０１４４】
一般的に、斜め延伸装置においては、図２に示されるように、長尺のフィルム原反の繰出方向Ｄ１は、延伸後の延伸フィルムの巻取方向Ｄ２と異なっており、繰出角度θｉを成している。繰出角度θｉは０°超９０°未満の範囲で、所望の角度に任意に設定することができる。なお、本明細書において、長尺とは、フィルムの幅に対し、少なくとも５倍程度以上の長さを有するものをいい、好ましくは１０倍又はそれ以上の長さを有するものをいう。
【０１４５】
長尺のフィルム原反は、斜め延伸装置入口（図中Ａの位置）において、その両端を左右の把持具（テンター）によって把持され、把持具の走行に伴い走行される。左右の把持具は、斜め延伸装置入口（図中Ａの位置）で、フィルムの進行方向（繰出方向Ｄ１）に対して略垂直な方向に相対している左右の把持具Ｃｉ、Ｃｏは、左右非対称なレールＲｉ、Ｒｏ上を走行し、延伸終了時の位置（図中Ｂの位置）で、テンターで把持したフィルムを解放する。
【０１４６】
このとき、斜め延伸装置入口（図中Ａの位置）で相対していた左右の把持具は、左右非対称なレールＲｉ、Ｒｏ上を走行するにつれて、Ｒｉ側を走行する把持具Ｃｉは、Ｒｏ側を走行する把持具Ｃｏに対して進行する位置関係となる。
【０１４７】
すなわち、斜め延伸装置入口（フィルムの把持具による把持開始位置）Ａで、フィルムの繰出方向Ｄ１に対して略垂直な方向に相対していた把持具Ｃｉ、Ｃｏが、フィルムの延伸終了時の位置Ｂにある状態で、該把持具Ｃｉ、Ｃｏを結んだ直線がフィルムの巻取方向Ｄ２に対して略垂直な方向に対して角度θＬだけ傾斜している。
【０１４８】
以上の方法に従って、フィルム原反が斜め延伸されることとなる。ここで略垂直とは、９０±１°の範囲にあることを示す。
【０１４９】
上記のように構成される斜め延伸装置について更に詳しく説明する。
【０１５０】
本発明の光学フィルムの製造に適用される斜め延伸装置は、フィルム原反を、延伸可能な任意の温度に加熱し、斜め延伸する装置である。この斜め延伸装置は、加熱ゾーンと、フィルムを搬送するための把持具が走行する左右で一対のレールと、該レール上を走行する多数の把持具とを備えている。斜め延伸装置の入口部に順次供給されるフィルムの両端を、把持具で把持し、加熱ゾーン内にフィルムを導き、斜め延伸装置の出口部で把持具からフィルムを開放する。把持具から開放されたフィルムは巻芯に巻き取られる。一対のレールは、それぞれ無端状の連続軌道を有し、斜め延伸装置の出口部でフィルムの把持を開放した把持具は、外側を走行して順次入口部に戻されるようになっている。
【０１５１】
なお、斜め延伸装置のレールパターンは左右で非対称な形状となっており、製造すべき長尺延伸フィルムに与える配向角、延伸倍率等に応じて、そのレールパターンは手動で、又は自動で調整できるようになっている。本発明で用いられる斜め延伸装置では、各レール部及びレール連結部の位置を自由に設定し、レールパターンを任意に変更できることが好ましい（図２中の○部は連結部の一例を示している。）。
【０１５２】
本発明において、斜め延伸装置の把持具は、前後の把持具と一定間隔を保って、一定速度で走行する。把持具の走行速度は適宜選択できるが、通常、１〜１００ｍ／分である。左右一対の把持具の走行速度の差は、走行速度の通常１％以下、好ましくは０．５％以下、より好ましくは０．１％以下である。これは、延伸工程出口でフィルムの左右に進行速度差があると、延伸工程出口においてシワや寄りが発生するため、左右の把持具の速度差は、実質的に同速度であることが求められるためである。一般的な斜め延伸装置等では、チェーンを駆動するスプロケットの歯の周期、駆動モーターの周波数等に応じ、秒以下のオーダーで発生する速度ムラがあり、しばしば数％のムラを生ずるが、これらは本発明で述べる速度差には該当しない。
【０１５３】
本発明に適用可能な斜め延伸装置において、特にフィルムの搬送が斜めになる箇所には、把持具の軌跡を規制するレールにしばしば大きい屈曲率が求められる。急激な屈曲による把持具同士の干渉、又は局所的な応力集中を避ける目的から、屈曲部では把持具の軌跡が曲線を描くようにすることが好ましい。
【０１５４】
本発明において、長尺フィルム原反は斜め延伸装置入口（図中Ａの位置）において、その両端を左右の把持具によって順次把持されて、把持具の走行に伴い走行される。斜め延伸装置入口（図中Ａの位置）で、フィルム進行方向（繰出方向Ｄ１）に対して略垂直な方向に相対している左右の把持具は、左右非対称なレール上を走行し、予熱ゾーン、延伸ゾーン、熱固定ゾーンを有する加熱ゾーンを通過する。
【０１５５】
予熱ゾーンとは、加熱ゾーン入口部において、両端を把持した把持具の間隔が一定の間隔を保ったまま走行する区間をさす。
【０１５６】
延伸ゾーンとは、両端を把持した把持具の間隔が開きだし、所定の間隔になるまでの区間をさす。延伸ゾーンでは、上記のような斜め延伸が行われるが、必要に応じて斜め延伸前後において縦方向又は横方向に延伸しても良い。斜め延伸の場合、屈曲時に遅相軸とは垂直の方向であるＭＤ方向（進相軸方向）への収縮を伴う。
【０１５７】
熱固定ゾーンとは、延伸ゾーンより後の把持具の間隔が再び一定となる期間において、両端の把持具が互いに平行を保ったまま走行する区間をさす。熱固定ゾーンを通過した後に、ゾーン内の温度がフィルムを構成する樹脂のガラス転移温度Ｔｇ以下に設定される区間（冷却ゾーン）を通過しても良い。このとき、冷却によるフィルムの縮みを考慮して、あらかじめ対向する把持具間隔を狭めるようなレールパターンとしても良い。
【０１５８】
各ゾーンの温度は、フィルムを構成する樹脂のガラス転移温度Ｔｇに対し、予熱ゾーンの温度はＴｇ〜Ｔｇ＋３０℃の範囲内で、延伸ゾーンの温度はＴｇ〜Ｔｇ＋３０℃の範囲内で、冷却ゾーンの温度はＴｇ−３０℃〜Ｔｇの範囲内で設定することが好ましい。
【０１５９】
なお、幅方向の厚さムラを制御するために、延伸ゾーンにおいて幅方向に温度差をつけても良い。延伸ゾーンにおいて幅方向に温度差をつけるには、温風を恒温室内に送り込むノズルの開度を幅方向で差をつけるように調整する方法や、ヒーターを幅方向に並べて加熱制御する等の公知の手法を用いることができる。
【０１６０】
予熱ゾーン、延伸ゾーン、収縮ゾーン及び冷却ゾーンの長さは適宜選択でき、延伸ゾーンの長さに対して、予熱ゾーンの長さは通常１００〜１５０％の範囲内であり、固定ゾーンの長さは通常５０〜１００％の範囲内である。
【０１６１】
延伸工程における延伸倍率（Ｗ／Ｗ０）は、好ましくは１．３〜３．０の範囲内であり、より好ましくは１．５〜２．８の範囲内である。延伸倍率がこの範囲にあると幅方向厚さムラを小さくすることができる。斜め延伸装置の延伸ゾーンにおいて、幅方向で延伸温度に差をつけると幅方向厚さムラを更に改善することが可能になる。なお、Ｗ０は延伸前のフィルムの幅、Ｗは延伸後のフィルムの幅を表す。
【０１６２】
本発明において適用可能な斜め延伸方法としては、上記図２に示した方法のほかに、図３（ａ）〜（ｃ）及び図４（ａ）、（ｂ）に示す延伸方法を挙げることができる。
【０１６３】
図３は、本発明に適用可能な製造方法の一例（長尺フィルム原反ローラーから繰り出してから斜め延伸する例）を示す概略図であり、一旦ロール状に巻き取られた長尺フィルム原反を繰り出して斜め延伸するパターンを示す。図４は、本発明に適用可能な他の製造方法の一例（長尺フィルム原反を巻き取らずに連続的に斜め延伸する例）を示す概略図であり、長尺フィルム原反を巻き取ることなく連続的に斜め延伸工程を行うパターンを示す。
【０１６４】
図３に示す構成では、斜め延伸装置１５、フィルム繰り出し装置１６、搬送方向変更装置１７及び巻取り装置１８等が設けられている。また、図４に示す構成では、斜め延伸装置１５、搬送方向変更装置１７、巻取り装置１８及び剥離・乾燥工程出口１９等が設けられている。
【０１６５】
図３は、フィルム繰り出し装置１６から繰り出されるフィルムに対して斜め延伸を行う構成であり、図３（ａ）〜（ｃ）は、フィルム繰り出し装置１６の向き及び搬送方向変更装置１７が設けられる位置をそれぞれ変更したものである。フィルム繰り出し装置１６は、斜め延伸装置１５入口に対して所定角度でフィルムを送り出せるように、スライド及び旋回可能に構成されている。また、フィルム繰り出し装置１６は、図３（ｃ）に示すように、スライド可能に構成され、搬送方向変更装置１７により斜め延伸装置１５入口にフィルムを送り出すように構成されていても良い。
図４は、剥離・乾燥工程出口１９から搬送されてくるフィルムに対して直接的に斜め延を行う構成であり、図４（ａ）、（ｂ）は、搬送方向変更装置１７が設けられる位置を変更したものである。
フィルム繰り出し装置１６又は剥離・乾燥工程出口１９及び搬送方向変更装置１７をこれらのような配置することにより、より製造装置全体の幅を狭くすることが可能となる他、フィルムの送り出し位置及び角度を細かく制御することが可能となる。これにより、膜厚及び光学値のバラツキが小さい長尺延伸フィルムを得ることが可能となる。なお、フィルム繰り出し装置１６又は剥離・乾燥工程出口１９及び搬送方向変更装置１７を移動可能とすることにより、左右のクリップのフィルムへの噛込み不良を有効に防止することができる。
【０１６６】
巻取り装置１８は、斜め延伸装置１５出口に対して所定角度でフィルムを引き取れるように配置されることにより、フィルムの引き取り位置及び角度を細かく制御することが可能となり、膜厚及び光学値のバラツキが小さい長尺延伸フィルムを得ることが可能となる。そのため、フィルムのシワの発生を有効に防止することができるとともに、フィルムの巻取り性が向上するため、フィルムを長尺で巻き取ることが可能となる。本発明において、延伸後のフィルムの引取り張力Ｔ（Ｎ／ｍ）は、１００Ｎ／ｍ＜Ｔ＜３００Ｎ／ｍ、好ましくは１５０Ｎ／ｍ＜Ｔ＜２５０Ｎ／ｍの範囲内で調整することである。
【０１６７】
また、本発明の光学フィルムを製造する方法においては、上記のようにして巻き取ったフィルムを更に乾燥する乾燥工程、当該乾燥工程後にフィルムを再び巻き取る巻取工程を更に行うものとしても良い。
【０１６８】
［溶融流延法］
本発明の光学フィルムは、上記説明した溶液流延法の他に、溶融流延法によって製造しても良い。溶融流延法は、セルロース誘導体及び可塑剤等の添加剤を含む組成物を、流動性を呈する温度まで加熱溶融し、その後、流動性を有する溶融物として流延する成形方法である。
【０１６９】
加熱溶融する成形法としては、例えば、溶融押出成形法、プレス成形法、インフレーション法、射出成形法、ブロー成形法、延伸成形法等に分類することができる。これらの成形法の中では、機械的強度及び表面精度等の点から、溶融押出し法が好ましい。
【０１７０】
溶融押出し法に用いられる複数の原材料は、通常、あらかじめ混錬してペレット化しておくことが好ましい。ペレット化は、公知の方法で行うことができ、例えば、乾燥セルロース誘導体や可塑剤、その他添加剤をフィーダーで押出機に供給し、一軸や二軸の押出機を用いて混錬し、ダイからストランド状に押し出し、水冷又は空冷し、カッティングすることで得ることができる。
【０１７１】
添加剤は、押出機に供給する前に混合しておいても良いし、それぞれ個別のフィーダーで供給しても良い。なお、マット剤微粒子や酸化防止剤等の少量の添加剤は、均一に混合するため、事前に混合しておくことが好ましい。
【０１７２】
ペレット化に用いる押出機は、剪断力を抑え、樹脂が劣化（分子量低下、着色、ゲル生成等）しないように、ペレット化可能でなるべく低温で加工する方式が好ましい。例えば、二軸押出機の場合、深溝タイプのスクリューを用いて、同方向に回転させることが好ましい。混錬の均一性から、噛み合いタイプが好ましい。
【０１７３】
以上のようにして得られたペレットを用いてフィルム製膜を行う。もちろん、ペレット化せず、原材料の粉末をそのままフィーダーに投入して押出機に供給し、加熱溶融した後、そのままフィルム製膜することも可能である。
【０１７４】
上記ペレットを一軸や二軸タイプの押出機を用いて、押し出す際の溶融温度としては２００〜３００℃の範囲内とし、リーフディスクタイプのフィルター等で濾過して異物を除去した後、Ｔダイからフィルム状に流延し、冷却ローラーと弾性タッチローラーでフィルムをニップし、冷却ローラー上で固化させる。
【０１７５】
供給ホッパーから押出機へ導入する際は、真空下又は減圧下や不活性ガス雰囲気下で行って、酸化分解等を防止することが好ましい。
【０１７６】
押出し流量は、ギヤポンプを導入する等して安定に行うことが好ましい。また、異物の除去に用いるフィルターは、ステンレス繊維焼結フィルターが好ましく用いられる。ステンレス繊維焼結フィルターは、ステンレス繊維体が複雑に絡み合った状態を作り出した上で圧縮し、接触箇所を焼結して一体化したもので、その繊維の太さと圧縮量により密度を変え、濾過精度を調整できる。
【０１７７】
可塑剤や微粒子等の添加剤は、あらかじめ樹脂と混合しておいても良いし、押出機の途中で練り込んでも良い。均一に添加するために、スタチックミキサー等の混合装置を用いることが好ましい。
【０１７８】
冷却ローラーと弾性タッチローラーでフィルムをニップする際のタッチローラー側のフィルム温度は、フィルムのＴｇ〜Ｔｇ＋１１０℃の範囲内とすることが好ましい。このような目的で使用する弾性体表面を有する弾性タッチローラーとしては、公知の弾性タッチローラーを使用することができる。弾性タッチローラーは、挟圧回転体ともいい、市販されているものを用いることもできる。
【０１７９】
冷却ローラーからフィルムを剥離する際は、張力を制御してフィルムの変形を防止することが好ましい。
【０１８０】
上記のようにして得られたフィルムは、冷却ローラーに接する工程を通過した後、延伸操作により延伸及び収縮処理を施すことができる。延伸及び収縮する方法は、上記のような公知のローラー延伸装置や斜め延伸装置等を好ましく用いることができる。延伸温度は、通常フィルムを構成する樹脂のＴｇ〜Ｔｇ＋６０℃の温度範囲で行われることが好ましい。
【０１８１】
巻き取る前に、製品となる幅に端部をスリットして裁ち落とし、巻き中の貼り付きや擦り傷防止のために、ナール加工（エンボッシング加工）を両端に施しても良い。ナール加工の方法は凸凹のパターンを側面に有する金属リングを加熱や加圧により加工することができる。なお、フィルム両端部のクリップの把持部分は通常、フィルムが変形しており製品として使用できないので切除されて、再利用される。
【０１８２】
本発明の光学フィルムは、遅相軸と、後述する偏光子の透過軸との角度が実質的に４５°になるように積層することにより、円偏光板とすることができる。なお、本発明でいう「実質的に４５°」とは、４０〜５０°の範囲内であることをいう。
【０１８３】
上記した本発明の光学フィルムの面内の遅相軸と偏光子の透過軸との角度とは、４１〜４９°の範囲内であることが好ましく、４２〜４８°の範囲内であることがより好ましく、４３〜４７°の範囲内であることが更に好ましく、４４〜４６°の範囲内であることが特に好ましい。
【０１８４】
《円偏光板》
本発明の円偏光板は、長尺状の保護フィルム、長尺状の偏光子及び長尺状の本発明の光学フィルムをこの順に有する長尺ロールを断裁して作製される。本発明の円偏光板は、本発明の光学フィルムを用いて作製されるため、後述する有機ＥＬ表示装置等に適用することにより、可視光の全波長において、有機ＥＬ素子の金属電極の鏡面反射を遮蔽する効果を発現し得る。その結果、観察時の映り込みを防止することができるとともに、黒色表現を向上させることができる。
【０１８５】
また、本発明の円偏光板は、紫外線吸収機能を備えていることが好ましい。視認側に配置される保護フィルムが紫外線吸収機能を備えていると、偏光子と有機ＥＬ素子の両方に対して紫外線に対する保護効果を発現でき、好ましい。更に、有機ＥＬ素子の発光体側（視認側と反対側）に配置される本発明の光学フィルムが紫外線吸収機能を備えていると、後述する有機ＥＬ表示装置に用いた場合に、より有機ＥＬ素子の劣化を抑制し得る。
【０１８６】
また、本発明の円偏光板は、遅相軸の角度（すなわち配向角θ）を長手方向に対して「実質的に４５°」となるように調整した本発明の光学フィルムを用いることにより、一貫した製造ラインにより接着剤層の形成、及び、偏光子と、位相差フィルムとしての本発明の光学フィルム光学フィルムとの貼り合わせが可能となる。具体的には、偏光膜を延伸して偏光子を作製する工程を終えた後、続いて行われる乾燥工程中又は乾燥工程後に、偏光子と光学フィルムを貼合する工程を組み込むことで、それぞれを連続的に供給することができる。更に、偏光子と光学フィルムの貼合後にロール状態で巻き取ることにより、次工程に一貫した製造ラインで繋げることができる。また、偏光子と光学フィルムを貼合する際に、同時に保護フィルムも供給し、連続的に貼合することもできる。性能及び生産効率の観点からは、偏光子に光学フィルムと保護フィルムとを同時に貼合する方が好ましい。すなわち、偏光膜を延伸して偏光子を作製する工程を終えた後、続いて行われる乾燥工程中又は乾燥工程後に、両側の面にそれぞれ保護フィルムと光学フィルムを接着剤により貼合し、巻き取ることでロール状態の円偏光板を得ることも可能である。
【０１８７】
本発明の円偏光板は、偏光子を本発明の光学フィルムと保護フィルムによって挟持されてなることが好ましく、該保護フィルムの視認側に硬化層が積層されることがより好ましい。
【０１８８】
当該円偏光板は、液晶表示装置や有機ＥＬ表示装置に具備することができるが、一例として有機ＥＬ表示装置に適用することにより、有機ＥＬ発光体の金属電極の鏡面反射を遮蔽する効果を発現する。
【０１８９】
［保護フィルム］
本発明の円偏光板は、偏光子を本発明の光学フィルムと保護フィルムとによって挟持されて構成されていることが好ましい。
【０１９０】
このような保護フィルムとしては、他のセルロースエステル含有フィルムが好適に用いられ、例えば、市販のセルロースエステルフィルムを用いることができる。例えば、コニカミノルタタックＫＣ８ＵＸ、ＫＣ５ＵＸ、ＫＣ４ＵＸ、ＫＣ８ＵＣＲ３、ＫＣ４ＳＲ、ＫＣ４ＢＲ、ＫＣ４ＣＲ、ＫＣ４ＤＲ、ＫＣ４ＦＲ、ＫＣ４ＫＲ、ＫＣ８ＵＹ、ＫＣ６ＵＹ、ＫＣ４ＵＹ、ＫＣ４ＵＥ、ＫＣ８ＵＥ、ＫＣ８ＵＹ−ＨＡ、ＫＣ２ＵＡ、ＫＣ４ＵＡ、ＫＣ６ＵＡＫＣ、２ＵＡＨ、ＫＣ４ＵＡＨ、ＫＣ６ＵＡＨ（以上、コニカミノルタ（株）製）、フジタックＴ４０ＵＺ、フジタックＴ６０ＵＺ、フジタックＴ８０ＵＺ、フジタックＴＤ８０ＵＬ、フジタックＴＤ６０ＵＬ、フジタックＴＤ４０ＵＬ、フジタックＲ０２、フジタックＲ０６（以上、富士フイルム（株）製）等が好ましく用いられる。保護フィルムの厚さは、特に制限されないが、１０〜２００μｍの範囲内とすることができ、好ましくは１０〜１００μｍの範囲内であり、より好ましくは１０〜７０μｍの範囲内である。
【０１９１】
［偏光子］
偏光子は、一定方向の偏波面の光だけを通す素子であり、その例には、ポリビニルアルコール系偏光フィルムが挙げられる。ポリビニルアルコール系偏光フィルムには、ポリビニルアルコール系フィルムにヨウ素を染色させたものと、二色性染料を染色させたものとがある。
【０１９２】
偏光子は、ポリビニルアルコールフィルムを一軸延伸した後、染色するか、又はポリビニルアルコールフィルムを染色した後、一軸延伸して、好ましくはホウ素化合物で耐久性処理を更に行って得ることができる。偏光子の膜厚は、５〜３０μｍの範囲内であることが好ましく、５〜１５μｍの範囲内であることがより好ましい。
【０１９３】
ポリビニルアルコールフィルムとしては、例えば、特開２００３−２４８１２３号公報、特開２００３−３４２３２２号公報等に記載の、エチレン単位の含有量１〜４モル％、重合度２０００〜４０００、ケン化度９９．０〜９９．９９モル％のエチレン変性ポリビニルアルコールが好ましく用いられる。また、特開２０１１−１００１６１号公報、特許第４６９１２０５号公報、特許第４８０４５８９号公報に記載の方法で、偏光子を作製し本発明の光学フィルムと貼り合わせて偏光板を作製することが好ましい。
【０１９４】
［光硬化性接着剤］
本発明の光学フィルムと偏光子との貼り合わせは、特に限定はないが、当該光学フィルムをケン化処理した後、完全ケン化型のポリビニルアルコール系接着剤を用いて行うことができる。また、活性光線硬化性接着剤等を用いて貼り合わせることもできるが、得られる接着剤層の弾性率が高く、偏光板の変形を抑制しやすい点などから、光硬化性接着剤を用いることが好ましい。
【０１９５】
光硬化性接着剤の好ましい例としては、特開２０１１−０２８２３４号公報に開示されているような、（α）カチオン重合性化合物、（β）光カチオン重合開始剤、（γ）３８０ｎｍより長い波長の光に極大吸収を示す光増感剤、及び（δ）ナフタレン系光増感助剤の各成分を含有する光硬化性接着剤組成物が挙げられる。ただし、これ以外の光硬化性接着剤が用いられても良い。
【０１９６】
［円偏光板の製造方法］
以下、光硬化性接着剤を用いた円偏光板の製造方法の一例を説明する。円偏光板は、（１）光学フィルムの偏光子を接着する面を易接着処理する前処理工程、（２）偏光子と光学フィルムとの接着面のうち少なくとも一方に、下記の光硬化性接着剤を塗布する接着剤塗布工程、（３）得られた接着剤層を介して偏光子と光学フィルムとを貼り合わせる貼合工程、及び（４）接着剤層を介して偏光子と光学フィルムとが貼り合わされた状態で接着剤層を硬化させる硬化工程、を含む製造方法によって製造することができる。（１）の前処理工程は、必要に応じて実施すれば良い。
【０１９７】
（前処理工程）
前処理工程では、光学フィルムの、偏光子との接着面に易接着処理を行う。偏光子の両面にそれぞれ光学フィルムを接着させる場合は、それぞれの光学フィルムの、偏光子との接着面に易接着処理を行う。易接着処理としては、例えば、コロナ処理、プラズマ処理等が挙げられる。
【０１９８】
（接着剤塗布工程）
接着剤塗布工程では、偏光子と光学フィルムとの接着面のうち少なくとも一方に、上記光硬化性接着剤を塗布する。偏光子又は光学フィルムの表面に直接光硬化性接着剤を塗布する場合、その塗布方法に特別な限定はない。例えば、ドクターブレード、ワイヤーバー、ダイコーター、カンマコーター、グラビアコーター等、種々の塗工方式が利用できる。また、偏光子と光学フィルムの間に、光硬化性接着剤を流延させた後、ローラー等で加圧して均一に押し広げる方法も利用できる。
【０１９９】
（貼合工程）
光硬化性接着剤を塗布した後、貼合工程を行う。貼合工程では、例えば、先の接着剤塗布工程で偏光子の表面に光硬化性接着剤を塗布した場合、そこに光学フィルムを重ね合わせる。先の接着剤塗布工程で光学フィルムの表面に光硬化性接着剤を塗布した場合は、そこに偏光子を重ね合わせる。また、偏光子と光学フィルムの間に光硬化性接着剤を流延させた場合は、その状態で偏光子と光学フィルムとを重ね合わせる。偏光子の両面に光学フィルムを接着する場合であって、両面とも光硬化性接着剤を用いる場合は、偏光子の両面にそれぞれ、光硬化性接着剤を介して光学フィルムを重ね合わせる。そして、通常は、重ね合わせた状態で両側（偏光子の片面に光学フィルムを重ね合わせた場合は偏光子側と光学フィルム側、偏光子の両面に光学フィルムを重ね合わせた場合はその両面の光学フィルム側）からローラー等で挟んで加圧する。ローラーの材質は、例えば、金属やゴム等を用いることが可能である。両面に配置されるローラーは、同じ材質であっても良いし、異なる材質であっても良い。
【０２００】
（硬化工程）
硬化工程では、未硬化の光硬化性接着剤に活性エネルギー線を照射して、エポキシ化合物やオキセタン化合物を含む接着剤層を硬化させる。それにより、光硬化性接着剤を介して重ね合わせた偏光子と光学フィルムとを接着させる。偏光子の片面に光学フィルムを貼合する場合、活性エネルギー線は、偏光子側又は光学フィルム側のいずれから照射しても良い。また、偏光子の両面に光学フィルムを貼合する場合、偏光子の両面にそれぞれ光硬化性接着剤を介して光学フィルムを重ね合わせた状態で、いずれか一方の光学フィルム側から活性エネルギー線を照射し、両面の光硬化性接着剤を同時に硬化させるのが有利である。
【０２０１】
活性エネルギー線としては、例えば、可視光線、紫外線、Ｘ線、電子線等を用いることができ、取扱いが容易で硬化速度も十分であることから、一般的には、電子線又は紫外線が好ましく用いられる。
【０２０２】
電子線の照射条件は、光硬化性接着剤を硬化し得る条件であれば、任意の適切な条件を採用できる。例えば、電子線照射は、加速電圧が好ましくは５〜３００ｋＶの範囲内であり、更に好ましくは１０〜２５０ｋＶの範囲内である。加速電圧が５ｋＶ以上であると、電子線が光硬化性接着剤に到達して十分に硬化させることができ、加速電圧が３００ｋＶ以下であると、試料を通る浸透力が強くなり過ぎず、電子線が跳ね返ることによる光学フィルムや偏光子へのダメージをより確実に抑制することができる。照射線量としては、５〜１００ｋＧｙの範囲内、更に好ましくは１０〜７５ｋＧｙの範囲内である。照射線量が５ｋＧｙ以上であると、光硬化性接着剤を十分に硬化させることができ、１００ｋＧｙ以下であると、光学フィルムや偏光子にダメージを与えることがなく、機械的強度の低下や黄変の発生を抑制し、所定の光学特性を得ることができる。
【０２０３】
紫外線の照射条件は、光硬化性接着剤を硬化し得る条件であれば、任意の適切な条件を採用できる。例えば、紫外線の照射量は、積算光量で５０〜１５００ｍＪ／ｃｍ２の範囲内であることが好ましく、１００〜５００ｍＪ／ｃｍ２の範囲内であることが更に好ましい。
【０２０４】
以上のようにして得られた円偏光板において、接着剤層の層厚は、特に限定されないが、通常０．０１〜１０μｍの範囲内であり、好ましくは０．５〜５μｍの範囲内である。
【０２０５】
《有機ＥＬ表示装置》
本発明の有機ＥＬ表示装置は、上記の本発明の円偏光板を具備して作製される。
【０２０６】
より詳細には、本発明の有機ＥＬ表示装置は、本発明の光学フィルムを用いた円偏光板と、有機ＥＬ素子とを備える。そのため、本発明の有機ＥＬ表示装置は、観察時の映り込みが防止されており、黒色表現が向上されている。有機ＥＬ表示装置の画面サイズは特に限定されず、２０インチ以上とすることができる。
【０２０７】
図５は、本発明の有機ＥＬ表示装置の構成の概略的な説明図である。なお、本発明の有機ＥＬ表示装置の構成は、図５に示されるものに何ら限定されるものではない。
【０２０８】
図５に示されるように、有機ＥＬ表示装置Ａは、有機ＥＬ素子Ｂ上に円偏光板Ｃを積層して構成されている。有機ＥＬ素子Ｂは、ガラスやポリイミド等を用いた透明基板１０１上に順に金属電極１０２、ＴＦＴ１０３、有機発光層１０４、透明電極（ＩＴＯ等）１０５、絶縁層１０６、封止層１０７及びフィルム１０８（省略可）を積層して構成されている。このように構成される有機ＥＬ素子Ｂの厚さは１μｍ程度である。また、円偏光板Ｃは、偏光子１１０が上記した本発明の光学フィルムである位相差フィルム１０９と保護フィルム１１１によって挟持されて構成されている。また、円偏光板Ｃの保護フィルム１１１上には、硬化層１１２が積層されていることが好ましい。これにより、有機ＥＬ表示装置Ａの表面のキズを防止できるとともに、円偏光板Ｃによる反りを防止することができる。更に、円偏光板Ｃの硬化層１１２上には、反射防止層１１３が積層されていても良い。
【０２０９】
一般に、有機ＥＬ表示装置は、透明基板上に、金属電極、有機発光層及び透明電極を順に積層されて発光体である素子（有機ＥＬ素子）が構成されている。ここで、有機発光層は、種々の有機薄膜の積層体であり、例えばトリフェニルアミン誘導体等からなる正孔注入層と、アントラセン等の蛍光性の有機固体からなる発光層との積層体や、このような発光層とペリレン誘導体等からなる電子注入層の積層体、又はこれらの正孔注入層、発光層及び電子注入層の積層体等、種々の組み合わせをもった構成が知られている。
【０２１０】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【０２１１】
有機ＥＬ表示装置においては、有機発光層からの発光光を取り出すために、少なくとも一方の電極が透明であることが必要であり、通常、酸化インジウムスズ（ＩＴＯ）等の透明導電体で形成した透明電極を陽極として用いていることが好ましい。一方、電子注入を容易にして発光効率を上げるには、陰極に仕事関数の小さな物質を用いることが重要で、通常Ｍｇ−Ａｇ、Ａｌ−Ｌｉ等の金属電極を用いている。
【０２１２】
本発明の円偏光板は、画面サイズが２０インチ以上、すなわち対角線距離が５０．８ｃｍ以上の大型画面からなる有機ＥＬ表示装置に適用することができる。
【０２１３】
このような構成の有機ＥＬ表示装置において、有機発光層は、厚さ１０ｎｍ程度と極めて薄い膜で形成されている。そのため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【０２１４】
このような有機ＥＬ表示装置の透明電極の表面側（視認側）には円偏光板が設けられ、円偏光板は、外部から入射して金属電極で反射してきた光を偏光する作用を有するため、その偏光作用によって金属電極の鏡面を外部から視認させないようにすることができる。
【０２１５】
すなわち、有機ＥＬ表示装置に入射する外部光は、偏光子により直線偏光成分のみが透過し、この直線偏光は本発明の光学フィルムにより円偏光となる。
この円偏光は、透明基板、透明電極、有機薄膜を透過し、金属電極で反射して、再び有機薄膜、透明電極、透明基板を透過して直線偏光となる。そして、この直線偏光は、偏光子の偏光方向と直交しているので、円偏光板を透過できない。その結果、金属電極の鏡面を完全に遮蔽することができる。
【実施例】
【０２１６】
以下、実施例を挙げて本発明を具体的に説明するが、本発明はこれらに限定されるものではない。なお、実施例において「％」の表示を用いるが、特に断りがない限り「質量％」を表す。また、以下に示す置換度、置換基数は、いずれも平均値を表す。
【０２１７】
また、以下の各実施例で示す芳香族環を有する置換基について、２２０〜８００ｎｍまでの波長領域における極大吸収波長を、日本分光社製のＶ−６５０にて測定した。芳香族環を有する置換基は、いずれもメチル基を結合させた構造とし、メチレンクロリドに溶解し、最大の吸収極大の吸光度が１．０となるよう濃度調整し測定を行った。
【０２１８】
［実施例１］
《セルロース誘導体Ａ−１の合成》
メカニカルスターラー、温度計、冷却管及び滴下ロートを装着した３Ｌの三ツ口フラスコに、アセチル基置換度が２．４のセルロースアセテート（イーストマンケミカル製「ＣＡ−３９４−６０ｓ」、重量平均分子量Ｍｗ：１６００００）を２５０ｇ、ピリジンを１１４ｍＬ、アセトンを３０００ｍＬ、それぞれ添加し、室温で撹拌した。ここに、１３ｇのベンゾイルクロリドをゆっくりと滴下し、添加した後、更に５０℃にて８時間撹拌した。反応後、室温に戻るまで放冷し、反応溶液を激しく撹拌しながらメタノール２０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ａ−１を得た。
【０２１９】
上記合成したセルロース誘導体Ａ−１のグルコース骨格が有する置換基の置換度について、Ｃｅｌｌｕｌｏｓｅ  Ｃｏｍｍｕｎｉｃａｔｉｏｎ  ６，７３−７９（１９９９）及びＣｈｒａｌｉｔｙ  １２（９），６７０−６７４に記載の方法に準じて、１Ｈ−ＮＭＲ及び１３Ｃ−ＮＭＲにより測定し、その平均値を求めた結果、芳香族環を有する置換基であるベンゾイル基の置換度は０．１であり、アセチル基の置換度は２．４であり、総置換度は２．５であった。
【０２２０】
上記合成したセルロース誘導体Ａ−１の重量平均分子量Ｍｗを、ゲルパーミエーションクロマトグラフィー（ＧＰＣ）を用いて測定した結果、１６５０００であった。具体的な測定条件を以下に示す。
【０２２１】
溶媒：メチレンクロライド
カラム：Ｓｈｏｄｅｘ  Ｋ８０６、Ｋ８０５、Ｋ８０３Ｇ（昭和電工（株）製のカラムを３本接続して使用した）
カラム温度：２５℃
試料濃度：０．１質量％
検出器：ＲＩ  Ｍｏｄｅｌ  ５０４（ＧＬサイエンス社製）
ポンプ：Ｌ６０００（日立製作所（株）製）
流量：１．０ｍＬ／ｍｉｎ
校正曲線：標準ポリスチレンＳＴＫ  ｓｔａｎｄａｒｄ  ポリスチレン（東ソー（株）製）でＭｗが５００〜１００００００の範囲内にある１３サンプルによる校正曲線を使用した。１３サンプルは、ほぼ等間隔に用いる。
【０２２２】
《セルロース誘導体Ａ−１０の合成》
メカニカルスターラー、温度計、冷却管及び滴下ロートを装着した３Ｌの三ツ口フラスコに、アセチル基置換度が１．５、プロピオニル基置換度が０．９のセルロースアセテートプロピオネート（イーストマンケミカル製、重量平均分子量Ｍｗ：１７００００）２５０ｇ、ピリジンを１１４ｍＬ、アセトンを３０００ｍＬそれぞれ添加し、室温で撹拌した。ここに、１３ｇのベンゾイルクロリドをゆっくりと滴下し、添加した後、更に５０℃にて８時間撹拌した。反応後、室温に戻るまで放冷し、反応溶液を激しく撹拌しながらメタノール１０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ａ−１０を得た。
【０２２３】
上記セルロース誘導体Ａ−１の場合と同様の方法で、セルロース誘導体Ａ−１０のグルコース骨格が有する置換基の置換度について求めた結果、芳香族環を有する置換基であるベンゾイル基の置換度は０．１であり、アセチル基の置換度は１．５であり、プロピオニル基の置換度は０．９であり、総置換度は２．５であった。
また、上記セルロース誘導体Ａ−１と同様の方法で、セルロース誘導体Ａ−１０の重量平均分子量Ｍｗを求めた結果、１７２０００であった。
【０２２４】
《セルロース誘導体Ａ−２〜Ａ−５、Ａ−７〜Ａ−９、Ａ−１１〜Ａ−１３の合成》
上記セルロース誘導体Ａ−１の合成において、原料のセルロースエステルの種類及び量、その他の反応条件等を適宜変更して、表１に記載の置換度となるようにした以外は同様にして、セルロース誘導体Ａ−２〜Ａ−５、Ａ−７〜Ａ−９、Ａ−１１〜Ａ−１３を得た。
また、上記セルロース誘導体Ａ−１と同様の方法で、セルロース誘導体Ａ−２〜Ａ−５、Ａ−７〜Ａ−９、Ａ−１１〜Ａ−１３の重量平均分子量Ｍｗを求めた結果、それぞれ、セルロース誘導体Ａ−２は１６３０００、セルロース誘導体Ａ−３は１６２０００、セルロース誘導体Ａ−４は１５６０００、セルロース誘導体Ａ−５は１５５０００、セルロース誘導体Ａ−７は１５１０００、セルロース誘導体Ａ−８は１７２０００、セルロース誘導体Ａ−９は１７３０００、セルロース誘導体Ａ−１１は１７１０００、セルロース誘導体Ａ−１２は１７４０００、セルロース誘導体Ａ−１３は１８００００であった。
【０２２５】
《位相差フィルムＡ１の作製》
（微粒子分散液の調製）
微粒子（アエロジル  Ｒ８１２  日本アエロジル（株）製）  １１質量部
エタノール                                              ８９質量部
以上をディゾルバーで５０分間撹拌混合した後、マントンゴーリン分散機を用いて分散を行い、微粒子分散液を調製した。
【０２２６】
（微粒子添加液１の調製）
溶解タンクにジメチルクロライドを５０質量部入れ、ジメチルクロライドを十分に撹拌しながら上記調製した微粒子分散液５０質量部をゆっくりと添加した。更に、二次粒子の粒径が、所定の大きさとなるようにアトライターにて分散を行った。これを日本精線（株）製のファインメットＮＦで濾過して、微粒子添加液１を調製した。
【０２２７】
（ポリエステルの調製）
１，２−プロピレングリコール２５１ｇ、無水フタル酸２７８ｇ、アジピン酸９１ｇ、安息香酸６１０ｇ、エステル化触媒としてテトライソプロピルチタネート０．１９１ｇを、温度計、撹拌器、緩急冷却管を備えた２Ｌの四ツ口フラスコに仕込み、窒素気流中２３０℃になるまで、撹拌しながら徐々に昇温した。１５時間脱水縮合反応させ、反応終了後２００℃で未反応の１，２−プロピレングリコールを減圧留去することにより、可塑剤としてのポリエステルを得た。酸価０．１０ｍｇＫＯＨ／ｇ、数平均分子量４５０であった。
【０２２８】
（ドープの調製）
始めに、加圧溶解タンクに下記に示すジメチルクロライドとエタノールを添加した。有機溶媒の入った加圧溶解タンクに、上記合成したセルロース誘導体Ａ−１及びポリエステルを撹拌しながら投入した。これを加熱し、撹拌しながら、完全に溶解した。次いで、微粒子添加液１を添加した後、安積濾紙（株）製の安積濾紙Ｎｏ．２４４を使用して濾過し、ドープを調製した。
【０２２９】
〈ドープの組成〉
ジメチルクロライド      ３４０質量部
エタノール                ６４質量部
セルロース誘導体Ａ−１  １００質量部
ポリエステル（可塑剤）      ５質量部
微粒子添加液１              ２質量部
【０２３０】
（製膜）
上記調製したドープを、ステンレスベルト支持体上で、流延（キャスト）した後、ステンレスベルト支持体上からフィルムを剥離した。
【０２３１】
剥離した原反フィルムを、加熱しながらテンターを用いて、幅手方向（ＴＤ方向）にのみ一軸延伸し、搬送方向（ＭＤ方向）には収縮しないように搬送張力を調整した。
【０２３２】
次いで、乾燥ゾーンを多数のローラーを介して搬送させながら乾燥を終了させ、ロール状の原反フィルムを作製した。フィルムの延伸率は１０％、厚さは略１００μｍとした。
【０２３３】
（延伸工程）
この原反フィルムを、図２に記載の構成からなる斜め延伸装置を用いて、搬送方向に対して、フィルムの光学遅相軸が４５°となるよう斜め方向に延伸することでロール状の位相差フィルムＡ１（本発明の光学フィルム）を作製した。
【０２３４】
なお、延伸条件としては、斜め延伸率１００％、収縮率２０％とし、光波長５５０ｎｍでのフィルム面内の位相差値Ｒｏ（５５０）、Ｒｏ（４５０）／Ｒｏ（５５０）を測定した。
【０２３５】
《位相差フィルムＡ２〜Ａ１５の作製》
上記位相差フィルムＡ１の作製において、セルロース誘導体Ａ−１に代えて、それぞれセルロース誘導体Ａ−２〜Ａ−５、Ａ−７〜Ａ−１３を用いた以外は同様にして、位相差フィルムＡ２〜Ａ５、Ａ７〜Ａ１３を作製した。
また、位相差フィルムＡ１の作製において、セルロース誘導体Ａ−１に代えて、セルロースエステルＡ−６（アセチル基置換度：１．６、重量平均分子量Ｍｗ：１５００００のセルロースアセテート）を用いた以外は同様にして、位相差フィルムＡ６を作製した。
また、位相差フィルムＡ１の作製において、可塑剤としてのポリエステルを添加しなかった以外は同様にして、位相差フィルムＡ１４を作製した。
また、位相差フィルムＡ１の作製において、セルロース誘導体Ａ−１に代えて、セルロースエステルＡ−１５（イーストマンケミカル製「ＣＡ−３９４−６０ｓ」、アセチル基置換度：２．４、重量平均分子量Ｍｗ：１６００００）を用い、可塑剤としてのポリエステルを添加しなかった以外は同様にして、位相差フィルムＡ１５を作製した。
【０２３６】
《円偏光板Ａ１〜Ａ１５の作製》
厚さ１２０μｍのポリビニルアルコールフィルムを、一軸延伸（温度１１０℃、延伸倍率５倍）した。これをヨウ素０．０７５ｇ、ヨウ化カリウム５ｇ、水１００ｇからなる水溶液に６０秒間浸漬し、次いでヨウ化カリウム６ｇ、ホウ酸７．５ｇ、水１００ｇからなる６８℃の水溶液に浸漬した。これを水洗、乾燥して偏光子を得た。
【０２３７】
上記作製した各位相差フィルムＡ１〜Ａ１５の遅相軸と、偏光子の吸収軸とが４５°となるように、紫外線硬化性接着剤を用いて貼合し、偏光子の裏面側には保護フィルム（コニカミノルタタックＫＣ４ＵＹ、厚さ４０μｍ、コニカミノルタ（株）製）を水糊によって貼り合わせ、円偏光板Ａ１〜Ａ１５を作製した。
【０２３８】
《有機ＥＬ表示装置Ａ１〜Ａ１５の作製》
３ｍｍ厚の５０インチ（１２７ｃｍ）用無アルカリガラスを用いて、特開２０１０−２０９２５号公報の実施例に記載されている方法に準じて、特開２０１０−２０９２５号公報の図８に記載された構成からなる有機ＥＬセルを作製した。
上記作製した各円偏光板Ａ１〜Ａ１５の位相差フィルムの表面に接着剤を塗工した後、有機ＥＬセルの視認側に貼合することで有機ＥＬ表示装置Ａ１〜Ａ１５を作製した。
【０２３９】
《有機ＥＬ表示装置Ａ１〜Ａ１５の評価》
上記作製した各有機ＥＬ表示装置Ａ１〜Ａ１５について、以下の評価を行った。評価結果を表１に示す。
【０２４０】
（１）黒の色味の評価
２３℃、５５％ＲＨの低湿環境下で、各有機ＥＬ表示装置の最表面から５ｃｍ高い位置での照度が１０００Ｌｘとなる条件下で、有機ＥＬ表示装置に黒画像を表示した。
各有機ＥＬ表示装置の正面位置（面法線に対し０°）と、面法線に対し４０°の斜め角度からの黒画像の色味を比較観察し、観測位置による黒の色味への影響の有無を一般モニター１０人により以下の基準に従って評価した。なお、△以上であれば、黒の色味の観測位置違いの視認性としては実用上可と判断した。
◎：９人以上のモニターが、表示された黒の色味に観測位置による影響はなしと判定した
○：７〜８人のモニターが、表示された黒の色味に観測位置による影響はなしと判定した
△：５〜６人のモニターが、表示された黒の色味に観測位置による影響はなしと判定した
×：４人以下のモニターが、表示された黒の色味に観測位置による影響はなしと判定した
【０２４１】
（２）反射性能の評価
上記有機ＥＬ表示装置の作製において、有機ＥＬセルを作製した段階で、当該有機ＥＬセルの視認側表面にマジックインキで赤、青、緑の線を付与した以外は同様にして、評価用の有機ＥＬ表示装置を作製した。
【０２４２】
作製した赤、青、緑の線を有する有機ＥＬ表示について、２３℃、５５％ＲＨの常湿環境下で、各有機ＥＬ表示装置の最表面から５ｃｍ高い位置での照度が１０００Ｌｘとなる条件下で、有機ＥＬ表示装置に付したマジックインキの線の視認性（反射性能）を、一般モニター１０人により以下の基準に従って評価した。なお、△以上であれば、反射性能としては実用上可と判断した。ここでいう反射性能とは、円偏光板の表面の反射でなく、円偏光板の内部に入った有機ＥＬセルにおける反射をいう。
【０２４３】
◎：９人以上のモニターが、マジックインキの線はいずれの色も見えないと判定した
◎○：８人のモニターが、マジックインキの線はいずれの色も見えないと判定した
○：７人のモニターが、マジックインキの線はいずれの色も見えないと判定した
△：５〜６人のモニターが、マジックインキの線のうち２本の色が見えないと判定した
×：４人以下のモニターが、マジックインキの線のうち２本の色が見えないと判定した
【０２４４】
（３）湿度安定性の評価１：黒の色味安定性
２３℃、２０％ＲＨの低湿環境下で、各有機ＥＬ表示装置の最表面から５ｃｍ高い位置での照度が１０００Ｌｘとなる条件下で、有機ＥＬ表示装置に黒画像を表示した。次いで、２３℃、８０％ＲＨの高湿環境下で、同様に黒画像を表示した。
【０２４５】
上記二つの環境下で、各有機ＥＬ表示装置の正面位置（面法線に対し０°）と、面法線に対し４０°の斜め角度からの黒画像の色味を比較観察し、湿度による黒の色味への影響の有無を一般モニター１０人により以下の基準に従って評価した。なお、△以上であれば、黒の色味の湿度安定性としては実用上可と判断した。
【０２４６】
◎：９人以上のモニターが、表示された黒の色味に湿度影響はなしと判定した
○：７〜８人のモニターが、表示された黒の色味に湿度影響はなしと判定した
△：５〜６人のモニターが、表示された黒の色味に湿度影響はなしと判定した
×：４人以下のモニターが、表示された黒の色味の湿度影響はなしと判定した
【０２４７】
（４）湿度安定性の評価２：反射性能安定性
上記有機ＥＬ表示装置の作製において、有機ＥＬセルを作製した段階で、当該有機ＥＬセルの視認側表面にマジックインキで赤、青、緑の線を付与した以外は同様にして、評価用の有機ＥＬ表示装置を作製した。
【０２４８】
作製した赤、青、緑の線を有する有機ＥＬ表示について、２３℃、２０％ＲＨの低湿環境下で、各有機ＥＬ表示装置の最表面から５ｃｍ高い位置での照度が１０００Ｌｘとなる条件下で、有機ＥＬ表示装置に付したマジックインキの線の視認性（反射性能）を評価した。次いで、２３℃、８０％ＲＨの高湿環境下で、同様にマジックインキの線の視認性（反射性能）を、一般モニター１０人により以下の基準に従って評価した。なお、△以上であれば、反射性能の湿度安定性としては実用上可と判断した。ここでいう反射性能とは、円偏光板の表面の反射でなく、円偏光板の内部に入った有機ＥＬセルにおける反射をいう。
【０２４９】
◎：９人以上のモニターが、マジックインキの線の視認性に湿度影響はなしと判定した
○：７〜８人のモニターが、マジックインキの線の視認性に湿度影響はなしと判定した
△：５〜６人のモニターが、マジックインキの線の視認性に湿度影響はなしと判定した
×：４人以下のモニターが、マジックインキの線の視認性に湿度影響はなしと判定した
【０２５０】
【表１】
2016080876.tif 000004
【０２５１】
表１に記載の結果より明らかなように、本発明で規定する構成からなる位相差フィルムを有する円偏光板を具備した本発明の有機ＥＬ表示装置は、比較例の有機ＥＬ表示装置に対し、観測位置違いによる黒の色味の視認性及び反射性能に優れており、湿度環境が大きく変化しても、黒の色味安定性及び反射性能安定性に優れていることが分かる。
【０２５２】
すなわち、芳香族環を有する置換基の置換度がグルコース骨格単位当たり、０．０５〜０．６の範囲内であるセルロース誘導体を用いた光学フィルムを有する有機ＥＬ表示装置は、黒の色味の視認性及び反射性能に優れ、その湿度変動が小さい。芳香族環を有する置換基の置換度が０．０５未満であるセルロース誘導体Ａ−５、Ａ−６、Ａ−１５を用いた有機ＥＬ表示装置Ａ５、Ａ６、Ａ１５は黒の色味の視認性及び反射性能の湿度依存性が大きいことが分かる。芳香族環を有する置換基の置換度が０．６超であるセルロース誘導体Ａ−３を用いた有機ＥＬ表示装置Ａ３は黒の色味の視認性及び反射性能に劣ることが分かる。
【０２５３】
［実施例２］
《セルロース誘導体Ａ−１６の合成》
メカニカルスターラー、温度計、冷却管及び滴下ロートを装着した３Ｌの三ツ口フラスコに、アセチル基置換度が２．４のセルロースアセテート（イーストマンケミカル製「ＣＡ−３９４−６０ｓ」、重量平均分子量Ｍｗ：１６００００）を２５０ｇ、ピリジンを１１４ｍＬ、アセトンを３０００ｍＬ、それぞれ添加し、室温で撹拌した。ここに、２６ｇのベンゾイルクロリドをゆっくりと滴下し、添加した後、更に５０℃にて８時間撹拌した。反応後、室温に戻るまで放冷し、反応溶液を激しく撹拌しながらメタノール２０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ａ−１６を得た。
【０２５４】
上記実施例１のセルロース誘導体Ａ−１の場合と同様の方法で、セルロース誘導体Ａ−１６のグルコース骨格が有する置換基の置換度について求めた結果、芳香族環を有する置換基であるベンゾイル基の置換度は０．２であり、アセチル基の置換度は２．４であり、総置換度は２．６であった。
また、上記実施例１のセルロース誘導体Ａ−１の場合と同様の方法で、セルロース誘導体Ａ−１６の重量平均分子量Ｍｗを求めた結果、１６５０００であった。
【０２５５】
《位相差フィルムＡ１６の作製》
（ドープの調製）
始めに、加圧溶解タンクに下記に示すジメチルクロライドとエタノールを添加した。有機溶媒の入った加圧溶解タンクに、上記合成したセルロース誘導体Ａ−１６、当該セルロース誘導体Ａ−１６の合成に用いたセルロースアセテート及びポリエステルを撹拌しながら投入した。これを加熱し、撹拌しながら、完全に溶解した。次いで、微粒子添加液１を添加した後、安積濾紙（株）製の安積濾紙Ｎｏ．２４４を使用して濾過し、ドープを調製した。なお、ポリエステル及び微粒子添加液１は、上記実施例１における位相差フィルムＡ１の作製と同様の方法で調製した。
【０２５６】
〈ドープの組成〉
ジメチルクロライド                                        ３４０質量部
エタノール                                                  ６４質量部
セルロース誘導体Ａ−１６の合成に用いたセルロースアセテート  ８０質量部
セルロース誘導体Ａ−１６                                    ２０質量部
ポリエステル（可塑剤）                                        ５質量部
微粒子添加液１                                                ２質量部
【０２５７】
（製膜）
上記調製したドープを、ステンレスベルト支持体上で、流延（キャスト）した後、ステンレスベルト支持体上からフィルムを剥離した。
【０２５８】
剥離した原反フィルムを、加熱しながらテンターを用いて、幅手方向（ＴＤ方向）にのみ一軸延伸し、搬送方向（ＭＤ方向）には収縮しないように搬送張力を調整した。
【０２５９】
次いで、乾燥ゾーンを多数のローラーを介して搬送させながら乾燥を終了させ、ロール状の原反フィルムを作製した。フィルムの延伸率は１０％、膜厚は略１００μｍとした。
【０２６０】
（延伸工程）
この原反フィルムを、図２に記載の構成からなる斜め延伸装置を用いて、搬送方向に対して、フィルムの光学遅相軸が４５°となるよう斜め方向に延伸することでロール状の位相差フィルムＡ１６を作製した。
【０２６１】
なお、延伸条件としては、斜め延伸率１００％、収縮率１９％とし、光波長５５０ｎｍでのフィルム面内の位相差値Ｒｏ（５５０）、Ｒｏ（４５０）／Ｒｏ（５５０）を測定した。
【０２６２】
《位相差フィルムＡ１７〜Ａ２８の作製》
上記位相差フィルムＡ１６の作製において、使用するセルロース誘導体の種類及びセルロース誘導体の混合比率を表２に記載のとおりに変更した以外は同様にして、位相差フィルムＡ１７〜Ａ２８を作製した。
【０２６３】
《円偏光板Ａ１６〜Ａ２８の作製》
上記作製した各位相差フィルムＡ１６〜Ａ２８を用いて、上記実施例１における円偏光板Ａ１〜Ａ１５の作製と同様にして、円偏光板Ａ１６〜Ａ２８を作製した。
【０２６４】
《有機ＥＬ表示装置Ａ１６〜Ａ２８の作製》
上記作製した各円偏光板Ａ１６〜Ａ２８を用いて、上記実施例１における有機ＥＬ表示装置Ａ１〜Ａ１５の作製と同様にして、有機ＥＬ表示装置Ａ１６〜Ａ２８を作製した。
【０２６５】
《有機ＥＬ表示装置Ａ１６〜Ａ２８の評価》
上記作製した各有機ＥＬ表示装置Ａ１６〜Ａ２８について、実施例１と同様に、黒の色味の評価、反射性能の評価、湿度安定性の評価として黒の色味安定性及び反射性能安定性の評価を行った。評価結果を表２に示す。
【０２６６】
【表２】
2016080876.tif 000005
【０２６７】
表２に記載の結果より明らかなように、本発明で規定する構成からなる位相差フィルムを有する円偏光板を具備した本発明の有機ＥＬ表示装置は、比較例の有機ＥＬ表示装置に対し、観測位置違いによる黒の色味の視認性及び反射性能に優れており、湿度環境が大きく変化しても、黒の色味安定性及び反射性能安定性に優れていることが分かる。その中でも、混合比率が２０〜５０質量％の位相差フィルムＡ１６、Ａ１７、Ａ２４〜Ａ２６を使用した有機ＥＬ表示装置は、Ｒｏ（４５０）／Ｒｏ（５５０）の値を増大させることなく、Ｒｏ（５５０）の値を増大させられることが分かる。これにより、膜厚を薄くすることが可能である。
【０２６８】
［実施例３］
《セルロース誘導体Ｂ−１の合成》
メカニカルスターラー、温度計、冷却管及び滴下ロートを装着した３Ｌの三ツ口フラスコに、アセチル基置換度が２．４のセルロースアセテート（イーストマンケミカル製「ＣＡ−３９４−６０ｓ」、重量平均分子量Ｍｗ：１６００００）を２５０ｇ、ピリジンを１１４ｍＬ、アセトンを３０００ｍＬ、それぞれ添加し、室温で撹拌した。ここに、１０ｇのフェニルイソシアネートをゆっくりと滴下し、添加した後、更に５０℃にて８時間撹拌した。反応後、室温に戻るまで放冷し、反応溶液を激しく撹拌しながらメタノール２０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ｂ−１を得た。
【０２６９】
上記実施例１のセルロース誘導体Ａ−１の場合と同様の方法で、セルロース誘導体Ｂ−１のグルコース骨格が有する置換基の置換度について求めた結果、芳香族環を有する置換基であるフェニルカルバモイル基の置換度は０．１であり、アセチル基の置換度は２．４であり、総置換度は２．５であった。
また、上記実施例１のセルロース誘導体Ａ−１の場合と同様の方法で、セルロース誘導体Ｂ−１の重量平均分子量Ｍｗを求めた結果、１６６０００であった。
【０２７０】
《セルロース誘導体Ｂ−９の合成》
メカニカルスターラー、温度計、冷却管及び滴下ロートを装着した３Ｌの三ツ口フラスコに、アセチル基置換度が１．５、プロピオニル基置換度が０．９のセルロースアセテートプロピオネート（イーストマンケミカル製、重量平均分子量Ｍｗ：１７００００）２５０ｇ、ピリジンを１１４ｍＬ、アセトンを３０００ｍＬ、それぞれ添加し、室温で撹拌した。ここに、２０ｇのフェニルイソシアネートをゆっくりと滴下し、添加した後、更に５０℃にて８時間撹拌した。反応後、室温に戻るまで放冷し、反応溶液を激しく撹拌しながらメタノール１０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ｂ−９を得た。
【０２７１】
上記実施例１のセルロース誘導体Ａ−１の場合と同様の方法で、セルロース誘導体Ｂ−９のグルコース骨格が有する置換基の置換度について求めた結果、芳香族環を有する置換基であるフェニルカルバモイル基の置換度は０．２であり、アセチル基の置換度は１．５であり、プロピオニル基の置換度は０．９であり、総置換度は２．６であった。
また、上記実施例１のセルロース誘導体Ａ−１の場合と同様の方法で、セルロース誘導体Ｂ−９の重量平均分子量Ｍｗを求めた結果、１７５０００であった。
【０２７２】
《セルロース誘導体Ｂ−２〜Ｂ−５、Ｂ−７、Ｂ−８、Ｂ−１０〜Ｂ−１３の合成》
上記セルロース誘導体Ｂ−１の合成において、原料のセルロースエステルの種類及び量、その他の反応条件等を適宜選択して、表３に記載の置換度となるようにした以外は同様にして、セルロース誘導体Ｂ−２〜Ｂ−５、Ｂ−７、Ｂ−８、Ｂ−１０〜Ｂ−１３を得た。
また、上記実施例１のセルロース誘導体Ａ−１の場合と同様の方法で、セルロース誘導体Ｂ−２〜Ｂ−５、Ｂ−７、Ｂ−８、Ｂ−１０〜Ｂ−１３の重量平均分子量Ｍｗを求めた結果、それぞれ、セルロース誘導体Ｂ−２は１６５０００、セルロース誘導体Ｂ−３は１６４０００、セルロース誘導体Ｂ−４は１５８０００、セルロース誘導体Ｂ−５は１５７０００、セルロース誘導体Ｂ−７は１５３０００、セルロース誘導体Ｂ−８は１７４０００、セルロース誘導体Ｂ−１０は１７４０００、セルロース誘導体Ｂ−１１は１７３０００、セルロース誘導体Ｂ−１２は１７６０００、セルロース誘導体Ｂ−１３は１８２０００であった。
【０２７３】
《位相差フィルムＢ１の作製》
（ドープの調製）
始めに、加圧溶解タンクに下記に示すジメチルクロライドとエタノールを添加した。有機溶媒の入った加圧溶解タンクに、上記合成したセルロース誘導体Ｂ−１及びポリエステルを撹拌しながら投入した。これを加熱し、撹拌しながら、完全に溶解した。次いで、微粒子添加液１を添加した後、安積濾紙（株）製の安積濾紙Ｎｏ．２４４を使用して濾過し、ドープを調製した。なお、ポリエステル及び微粒子添加液１は、上記実施例１における位相差フィルムＡ１の作製と同様の方法で調製した。
【０２７４】
〈ドープの組成〉
ジメチルクロライド      ３４０質量部
エタノール                ６４質量部
セルロース誘導体Ｂ−１  １００質量部
ポリエステル（可塑剤）      ５質量部
微粒子添加液１              ２質量部
【０２７５】
（製膜）
上記調製したドープを、ステンレスベルト支持体上で、流延（キャスト）した後、ステンレスベルト支持体上からフィルムを剥離した。
【０２７６】
剥離した原反フィルムを、加熱しながらテンターを用いて、幅手方向（ＴＤ方向）にのみ一軸延伸し、搬送方向（ＭＤ方向）には収縮しないように搬送張力を調整した。
【０２７７】
次いで、乾燥ゾーンを多数のローラーを介して搬送させながら乾燥を終了させ、ロール状の原反フィルムを作製した。フィルムの延伸率は１０％、膜厚は略１００μｍとした。
【０２７８】
（延伸工程）
この原反フィルムを、図２に記載の構成からなる斜め延伸装置を用いて、搬送方向に対して、フィルムの光学遅相軸が４５°となるよう斜め方向に延伸することでロール状の位相差フィルムＢ１を作製した。
【０２７９】
なお、延伸条件としては、斜め延伸率１００％、収縮率３５％とし、光波長５５０ｎｍでのフィルム面内の位相差値Ｒｏ（５５０）、Ｒｏ（４５０）／Ｒｏ（５５０）を測定した。
【０２８０】
《位相差フィルムＢ２〜Ｂ１５の作製》
上記位相差フィルムＢ１の作製において、セルロース誘導体Ｂ−１に代えて、それぞれセルロース誘導体Ｂ−２〜Ｂ−５、Ｂ−７〜Ｂ−１３を用いた以外は同様にして、位相差フィルムＢ２〜Ｂ５、Ｂ７〜Ｂ１３を作製した。
また、位相差フィルムＢ１の作製において、セルロース誘導体Ｂ−１に代えて、セルロースエステルＢ−６（アセチル基置換度：１．６、重量平均分子量Ｍｗ：１５００００のセルロースアセテート）を用いた以外は同様にして、位相差フィルムＢ６を作製した。
また、位相差フィルムＢ１の作製において、可塑剤としてのポリエステルを添加しなかった以外は同様にして、位相差フィルムＢ１４を作製した。
また、位相差フィルムＢ１の作製において、セルロース誘導体Ｂ−１に代えて、セルロースエステルＢ−１５（イーストマンケミカル製「ＣＡ−３９４−６０ｓ」、アセチル基置換度：２．４、重量平均分子量Ｍｗ：１６００００）を用い、可塑剤としてのポリエステルを添加しなかった以外は同様にして、位相差フィルムＢ１５を作製した。
【０２８１】
《円偏光板Ｂ１〜Ｂ１５の作製》
上記作製した各位相差フィルムＢ１〜Ｂ１５を用いて、上記実施例１における円偏光板Ａ１〜Ａ１５の作製と同様にして、円偏光板Ｂ１〜Ｂ１５を作製した。
【０２８２】
《有機ＥＬ表示装置Ｂ１〜Ｂ１５の作製》
上記作製した各円偏光板Ｂ１〜Ｂ１５を用いて、実施例１における有機ＥＬ表示装置Ａ１〜Ａ１５の作製と同様にして、有機ＥＬ表示装置Ｂ１〜Ｂ１５を作製した。
【０２８３】
《有機ＥＬ表示装置Ｂ１〜Ｂ１５の評価》
上記作製した各有機ＥＬ表示装置Ｂ１〜Ｂ１５について、実施例１と同様に、黒の色味の評価、反射性能の評価、湿度安定性の評価として黒の色味安定性及び反射性能安定性の評価を行った。評価結果を表３に示す。
【０２８４】
【表３】
2016080876.tif 000006
【０２８５】
表３に記載の結果より明らかなように、本発明で規定する構成からなる位相差フィルムを有する円偏光板を具備した本発明の有機ＥＬ表示装置は、比較例の有機ＥＬ表示装置に対し、観測位置違いによる黒の色味の視認性及び反射性能に優れており、湿度環境が大きく変化しても、黒の色味安定性及び反射性能安定性に優れていることが分かる。
【０２８６】
すなわち、芳香族環を有する置換基の置換度がグルコース骨格単位当たり、０．０５〜０．６の範囲内であるセルロース誘導体を用いた光学フィルムを有する有機ＥＬ表示装置は、黒の色味性及び反射性能に優れ、その湿度変動が小さい。芳香族環を有する置換基の置換度が０．０５未満であるセルロース誘導体Ｂ−５、Ｂ−６、Ｂ−１５を用いた有機ＥＬ表示装置Ｂ５、Ｂ６、Ｂ１５は黒の色味の視認性及び反射性能の湿度依存性が大きいことが分かる。芳香族環を有する置換基の置換度が０．６超であるセルロース誘導体Ｂ−３を用いた有機ＥＬ表示装置Ｂ３は黒の色味の視認性及び反射性能に劣ることが分かる。
【０２８７】
［実施例４］
《セルロース誘導体Ｂ−１６の合成》
メカニカルスターラー、温度計、冷却管及び滴下ロートを装着した３Ｌの三ツ口フラスコに、アセチル基置換度が２．４のセルロースアセテート（イーストマンケミカル製「ＣＡ−３９４−６０ｓ」、重量平均分子量Ｍｗ：１６００００）を２５０ｇ、ピリジンを１１４ｍＬ、アセトンを３０００ｍＬ、それぞれ添加し、室温で撹拌した。ここに、２０ｇのフェニルイソシアネートをゆっくりと滴下し、添加した後、更に５０℃にて８時間撹拌した。反応後、室温に戻るまで放冷し、反応溶液を激しく撹拌しながらメタノール２０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ｂ−１６を得た。
【０２８８】
上記実施例１のセルロース誘導体Ａ−１の場合と同様の方法で、セルロース誘導体Ｂ−１６のグルコース骨格が有する置換基の置換度について求めた結果、芳香族環を有する置換基であるフェニルカルバモイル基の置換度は０．２であり、アセチル基の置換度は２．４であり、総置換度は２．６であった。
また、上記実施例１のセルロース誘導体Ａ−１の場合と同様の方法で、セルロース誘導体Ｂ−１６の重量平均分子量Ｍｗを求めた結果、１６６０００であった。
【０２８９】
《位相差フィルムＢ１６の作製》
（ドープの調製）
始めに、加圧溶解タンクに下記に示すジメチルクロライドとエタノールを添加した。有機溶媒の入った加圧溶解タンクに、上記合成したセルロース誘導体Ｂ−１６、当該セルロース誘導体Ｂ−１６の合成に用いたセルロースアセテート及びポリエステルを撹拌しながら投入した。これを加熱し、撹拌しながら、完全に溶解した。次いで、微粒子添加液１を添加した後、安積濾紙（株）製の安積濾紙Ｎｏ．２４４を使用して濾過し、ドープを調製した。なお、ポリエステル及び微粒子添加液１は、上記実施例１における位相差フィルムＡ１の作製と同様の方法で調製した。
【０２９０】
〈ドープの組成〉
ジメチルクロライド                                        ３４０質量部
エタノール                                                  ６４質量部
セルロース誘導体Ｂ−１６の合成に用いたセルロースアセテート  ８０質量部
セルロース誘導体Ｂ−１６                                    ２０質量部
ポリエステル（可塑剤）                                        ５質量部
微粒子添加液１                                                ２質量部
【０２９１】
上記調製したドープを用いて、上記実施例２における位相差フィルムＡ１６の作製と同様にして、位相差フィルムＢ１６を作製した。
作製した位相差フィルムＢ１６に対し、光波長５５０ｎｍでのフィルム面内の位相差値Ｒｏ（５５０）、Ｒｏ（４５０）／Ｒｏ（５５０）を測定した。
【０２９２】
《位相差フィルムＢ１７〜Ｂ２８の作製》
上記位相差フィルムＢ１６の作製において、セルロース誘導体の種類、及びセルロース誘導体の混合比率を表４に記載のとおりに変更した以外は同様にして、位相差フィルムＢ１７〜Ｂ２８を作製した。
【０２９３】
《円偏光板Ｂ１６〜Ｂ２８の作製》
上記作製した各位相差フィルムＢ１６〜Ｂ２８を用いて、上記実施例１における円偏光板Ａ１〜Ａ１５の作製と同様にして、円偏光板Ｂ１６〜Ｂ２８を作製した。
【０２９４】
《有機ＥＬ表示装置Ｂ１６〜Ｂ２８の作製》
上記作製した各円偏光板Ｂ１６〜Ｂ２８を用いて、上記実施例１における有機ＥＬ表示装置Ａ１〜Ａ１５の作製と同様にして、有機ＥＬ表示装置Ｂ１６〜Ｂ２８を作製した。
【０２９５】
《有機ＥＬ表示装置の評価》
上記作製した各有機ＥＬ表示装置Ｂ１６〜Ｂ２８について、実施例１と同様に、黒の色味の評価、反射性能の評価、湿度安定性の評価として黒の色味安定性及び反射性能安定性の評価を行った。評価結果を表４に示す。
【０２９６】
【表４】
2016080876.tif 000007
【０２９７】
表４に記載の結果より明らかなように、本発明で規定する構成からなる位相差フィルムを有する円偏光板を具備した本発明の有機ＥＬ表示装置は、比較例の有機ＥＬ表示装置に対し、観測位置違いによる黒の色味の視認性、反射性能に優れており、湿度環境が大きく変化しても、黒の色味安定性及び反射性能安定性に優れていることが分かる。その中でも、混合比率が２０〜５０質量％の位相差フィルムＢ１６、Ｂ１７、Ｂ２４〜Ｂ２６を使用した有機ＥＬ表示装置は、Ｒｏ（４５０）／Ｒｏ（５５０）の値を増大させることなく、Ｒｏ（５５０）の値を増大させられることが分かる。これにより、膜厚を薄くすることが可能である。
【０２９８】
［実施例５］
《セルロース誘導体Ｃ−１〜Ｃ−５の合成》
上記実施例１のセルロース誘導体Ａ−８の合成において、ベンゾイルクロリドに代えて、４−チオメチルベンゾイルクロリド（セルロース誘導体Ｃ−１）、４−メトキシベンゾイルクロリド（セルロース誘導体Ｃ−２）、２，４，５−トリメチルベンゾイルクロリド（セルロース誘導体Ｃ−３）、４−ピリジルカルボン酸クロリド（セルロース誘導体Ｃ−４）、４−メトキシシンナモイルクロリド（セルロース誘導体Ｃ−５）をそれぞれ用い、表５に記載の置換度となるように原料の添加量を適宜変更した以外は同様にして、セルロース誘導体Ｃ−１〜Ｃ−５を合成した。
【０２９９】
上記実施例１のセルロース誘導体Ａ−１の場合と同様の方法で、セルロース誘導体Ｃ−１〜Ｃ−５のグルコース骨格が有する置換基の置換度について求めた結果、芳香族環を有する置換基の置換度はいずれも０．１５であり、アセチル基の置換度は１．５であり、プロピオニル基の置換度は０．９であり、総置換度は２．５５であった。
また、上記実施例１のセルロース誘導体Ａ−１の場合と同様の方法で、セルロース誘導体Ｃ−１〜Ｃ−５の重量平均分子量Ｍｗを求めた結果、それぞれ、セルロース誘導体Ｃ−１は１５８０００、セルロース誘導体Ｃ−２は１６１０００、セルロース誘導体Ｃ−３は１６３０００、セルロース誘導体Ｃ−４は１６２０００、セルロース誘導体Ｃ−５は１５９０００であった。
【０３００】
《セルロース誘導体Ｃ−７〜Ｃ−１１の合成》
上記実施例３のセルロース誘導体Ｂ−１の合成において、フェニルイソシアネートに代えて、４−チオメチルフェニルイソシアネート（セルロース誘導体Ｃ−７）、４−メトキシフェニルイソシアネート（セルロース誘導体Ｃ−８）、２，４，５−トリメチルフェニルイソシアネート（セルロース誘導体Ｃ−９）、４−フェノキシ−フェニルイソシアネート（セルロース誘導体Ｃ−１０）、１−ナフチルイソシアネート（セルロース誘導体Ｃ−１１）をそれぞれ用い、表５に記載の置換度となるように原料の添加量を適宜変更した以外は同様にして、セルロース誘導体Ｃ−７〜Ｃ−１１を合成した。
【０３０１】
上記実施例１のセルロース誘導体Ａ−１の場合と同様の方法で、セルロース誘導体Ｃ−７〜Ｃ−１１のグルコース骨格が有する置換基の置換度について求めた結果、芳香族環を有する置換基の置換度はいずれも０．１５であり、アセチル基の置換度は２．４であり、総置換度は２．５５であった。
また、上記実施例１のセルロース誘導体Ａ−１の場合と同様の方法で、セルロース誘導体Ｃ−７〜Ｃ−１１の重量平均分子量Ｍｗを求めた結果、それぞれ、セルロース誘導体Ｃ−７は１６５０００、セルロース誘導体Ｃ−８は１７１０００、セルロース誘導体Ｃ−９は１７００００、セルロース誘導体Ｃ−１０は１７１０００、セルロース誘導体Ｃ−１１は１７００００であった。
【０３０２】
《セルロース誘導体Ｃ−１２の合成》
上記実施例３のセルロース誘導体Ｂ−１の合成において、原料の量及びその他の反応条件等を適宜変更して、表５に記載の置換度となるようにした以外は同様にして、セルロース誘導体Ｃ−１２を合成した。
また、上記実施例１のセルロース誘導体Ａ−１の場合と同様の方法で、セルロース誘導体Ｃ−１２の重量平均分子量Ｍｗを求めた結果、１６５０００であった。
【０３０３】
《位相差フィルムＣ１〜Ｃ５、Ｃ７〜Ｃ１２の作製》
上記実施例１の位相差フィルムＡ１の作製において、セルロース誘導体Ａ−１に代えて、それぞれセルロース誘導体Ｃ−１〜Ｃ−５、Ｃ−７〜Ｃ−１２を用いた以外は同様にして、位相差フィルムＣ１〜Ｃ５、Ｃ７〜Ｃ１２を作製した。
【０３０４】
《位相差フィルムＣ６の作製》
上記実施例１の位相差フィルムＡ１の作製において、セルロース誘導体Ａ−１に代えて、（アセチル基置換度１．５、プロピオニル基置換度０．９、（イーストマンケミカル製、重量平均分子量Ｍｗ：１７００００）のセルロースアセテートプロピオネート）を用いた以外は同様にして、位相差フィルムＣ６を作製した。
【０３０５】
《位相差フィルムＣ１３の作製》
上記実施例１の位相差フィルムＡ１の作製において、セルロース誘導体Ａ−１に代えて、セルロースエステル（イーストマンケミカル製「ＣＡ−３９４−６０ｓ」、アセチル基置換度：２．４、重量平均分子量Ｍｗ：１６００００）を用いた以外は同様にして、位相差フィルムＣ１３を作製した。
【０３０６】
《円偏光板Ｃ１〜Ｃ１３の作製》
上記作製した各位相差フィルムＣ１〜Ｃ１３を用いて、上記実施例１における円偏光板Ａ１〜Ａ１５の作製と同様にして、円偏光板Ｃ１〜Ｃ１３を作製した。
【０３０７】
《有機ＥＬ表示装置Ｃ１〜Ｃ１３の作製》
上記作製した円偏光板Ｃ１〜Ｃ１３を用いて、上記実施例１における有機ＥＬ表示装置Ａ１〜Ａ１５の作製と同様にして、有機ＥＬ表示装置Ｃ１〜Ｃ１３を作製した。
【０３０８】
《有機ＥＬ表示装置Ｃ１〜Ｃ１３の評価》
上記作製した有機ＥＬ表示装置Ｃ１〜Ｃ１３について、実施例１と同様に、湿度安定性の評価として黒の色味安定性及び反射性能安定性の評価を行った。評価結果を表５に示す。
【０３０９】
【表５】
2016080876.tif 000008
【０３１０】
表５に記載の結果より明らかなように、セルロース誘導体中の芳香族環を有する置換基が、いずれの置換基であっても優れた効果を発現することが分かる。
【０３１１】
［実施例６］
《位相差フィルムＡ２９、Ａ３０の作製》
上記実施例１の位相差フィルムＡ１の作製において、延伸工程の収縮率を表６に記載の条件に変更した以外は同様にして、位相差フィルムＡ２９、Ａ３０を作製した。
【０３１２】
《位相差フィルムＡ３１、Ａ３２の作製》
上記実施例１の位相差フィルムＡ１０の作製において、延伸工程の収縮率を表６に記載の条件に変更した以外は同様にして、位相差フィルムＡ３１、Ａ３２を作製した。
【０３１３】
《円偏光板Ａ２９〜Ａ３２の作製》
上記作製した各位相差フィルムＡ２９〜Ａ３２を用いて、上記実施例１における円偏光板Ａ１〜Ａ１５の作製と同様にして、円偏光板Ａ２９〜Ａ３２を作製した。
【０３１４】
《有機ＥＬ表示装置Ａ２９〜Ａ３２の作製》
上記作製した各円偏光板Ａ２９〜Ａ３２を用いて、上記実施例１における有機ＥＬ表示装置Ａ１〜Ａ１５の作製と同様にして、有機ＥＬ表示装置Ａ２９〜Ａ３２を作製した。
【０３１５】
《有機ＥＬ表示装置Ａ２９〜Ａ３２の評価》
上記作製した各有機ＥＬ表示装置Ａ２９〜Ａ３２について、上記実施例１と同様に、黒の色味の評価及び反射性能評価を行った。評価結果を表６に示す。
【０３１６】
【表６】
2016080876.tif 000009
【０３１７】
表６に記載の結果より明らかなように、延伸時の収縮率が１０〜３０％の範囲内である光学フィルムを有する有機ＥＬ表示装置は、収縮率が１０〜３０％の範囲内にない光学フィルムを有する有機ＥＬ表示装置よりも、黒の色味の視認性及び反射性能が優れていることが分かる。
【０３１８】
［実施例７］
《セルロース誘導体Ｄ−１の合成》
針葉樹サルファイト法パルプ（α−セルロース含量９６．５％、ヘミセルロース含有量１．７モル％）１００質量部に氷酢酸５０質量部を散布して前処理活性化させた後、氷酢酸４７０質量部、無水酢酸２６５質量部及び硫酸８．３質量部の混合物を添加し、常法によりエステル化を行った。その後、酢酸９５質量部、水３３質量部を加え、加水分解を行い、酢酸カルシウム５．７質量部を加えて系内の硫酸を中和した。これにより、アセチル基の置換度２．４、粘度平均重合度１８０のセルロースアセテートを得た。
【０３１９】
次に、メカニカルスターラー、温度計、冷却管及び滴下ロートを装着した３Ｌの三ツ口フラスコに、先に合成したアセチル基の置換度が２．４のセルロースアセテートを２５０ｇ、ピリジンを１１４ｍＬ、アセトンを３０００ｍＬ、それぞれ添加し、室温で撹拌した。ここに、７８ｇのベンゾイルクロリドをゆっくりと滴下し、添加した後、更に５０℃にて８時間撹拌した。反応後、室温に戻るまで放冷し、反応溶液を激しく撹拌しながらメタノール２０Ｌへ投入すると、白色固体が析出した。白色固体を吸引濾過により濾別し、大量のメタノールで３回洗浄を行った。得られた白色固体を６０℃で終夜乾燥した後、９０℃で６時間真空乾燥することにより目的のセルロース誘導体Ｄ−１を得た。
【０３２０】
上記実施例１のセルロース誘導体Ａ−１の場合と同様の方法で、セルロース誘導体Ｄ−１のグルコース骨格が有する置換基の置換度について求めた結果、芳香族環を有する置換基であるベンゾイル基の置換度は０．６であり、アセチル基の置換度は２．４であり、総置換度は３．０であった。
また、上記実施例１のセルロース誘導体Ａ−１の場合と同様の方法で、セルロース誘導体Ｄ−１の重量平均分子量Ｍｗを求めた結果、１６４０００であった。
【０３２１】
《セルロース誘導体Ｄ−２〜Ｄ−５の合成》
上記セルロース誘導体Ｄ−１の合成において、合成に用いた無水酢酸を、得られるセルロースエステルが表７に記載の置換基（置換度は、全て２．４。）を有するものとなるように変更し、セルロース誘導体Ｄ−２〜Ｄ−５を合成した。
また、上記実施例１のセルロース誘導体Ａ−１の場合と同様の方法で、セルロース誘導体Ｄ−２〜Ｄ−５の重量平均分子量Ｍｗを求めた結果、それぞれ、セルロース誘導体Ｄ−２は１６８０００、セルロース誘導体Ｄ−３は１７００００、セルロース誘導体Ｄ−４は１７１０００、セルロース誘導体Ｄ−５は１７２０００であった。
【０３２２】
《位相差フィルムＤ１〜Ｄ５の作製》
上記実施例１の位相差フィルムＡ１の作製において、セルロース誘導体Ａ−１に代えて、それぞれセルロース誘導体Ｄ−１〜Ｄ−５をそれぞれ用いた以外は同様にして、位相差フィルムＤ１〜Ｄ５を作製した。
【０３２３】
《円偏光板Ｄ１〜Ｄ５の作製》
上記作製した各位相差フィルムＤ１〜Ｄ５を用いて、上記実施例１における円偏光板Ａ１〜Ａ１５の作製と同様にして、円偏光板Ｄ１〜Ｄ５を作製した。
【０３２４】
《有機ＥＬ表示装置Ｄ１〜Ｄ５の作製》
上記作製した円偏光板Ｄ１〜Ｄ５を用いて、上記実施例１における有機ＥＬ表示装置Ｄ１〜Ｄ５の作製と同様にして、有機ＥＬ表示装置Ｄ１〜Ｄ５を作製した。
【０３２５】
《有機ＥＬ表示装置Ｄ１〜Ｄ５の評価》
上記作製した有機ＥＬ画像表示装置Ｄ１〜Ｄ５について、実施例１と同様に、黒の色味の評価、反射性の評価、湿度安定性の評価として黒の色味安定性及び湿度安定性の評価を行った。評価結果を表７に示す。
【０３２６】
【表７】
2016080876.tif 000010
【０３２７】
表７に記載の結果より明らかなように、グルコース骨格が有する、その他の置換基を、炭素原子数２〜７の範囲内である無置換の脂肪族炭化水素基とすることにより、観測位置違いによる黒の色味の視認性及び反射性能が更に向上することが分かる。また、上記その他の置換基が炭素原子数１のアシル基（ホルミル基）であるセルロース誘導体は、合成することができなかった。
【符号の説明】
【０３２８】
１１    延伸方向
１２    斜め延伸方向
１３    搬送方向
１４    遅相軸
１５    斜め延伸装置
１６    フィルム繰り出し装置
１７    搬送方向変更装置
１８    巻取り装置
１９    剥離・乾燥工程出口
１０１  透明基板
１０２  金属電極
１０３  ＴＦＴ
１０４  有機発光層
１０５  透明電極
１０６  絶縁層
１０７  封止層
１０８  フィルム
１０９  λ／４位相差フィルム
１１０  偏光子
１１１  保護フィルム
１１２  硬化層
１１３  反射防止層
Ａ      有機ＥＬ表示装置
Ｂ      有機ＥＬ素子
Ｃ      円偏光板
Ｃｉ、Ｃｏ  把持具
Ｄ１    繰出方向
Ｄ２    巻取方向
Ｆ      光学フィルム
Ｒｉ、Ｒｏ  レール
θ      屈曲角度
θｉ    屈曲角度（繰出し角度）
θＬ    角度
Ｗｏ    延伸前のフィルムの幅
Ｗ      延伸後のフィルムの幅
【図１】
2016080876.tif 000011
【図２】
2016080876.tif 000012
【図３】
2016080876.tif 000013
【図４】
2016080876.tif 000014
【図５】
2016080876.tif 000015